(57)【要約】【課題】版表面への異物の付着が抑制され、インキ反発性に優れ、かつ、感度や画像再現性が良好な印刷版原版を提供すること。また、プラスチックフィルムや保護被覆層を除去するための特別な操作や除去装置を用いる必要がなく、かつ、プラスチックフィルムや保護被覆層由来の廃棄物が少ない印刷版原版を提供すること。【解決手段】基板上に少なくとも感光層または感熱層と、シリコーンゴム層をこの順に有する印刷版原版であって、該シリコーンゴム層が硬さの異なる２層以上の層からなることを特徴とする印刷版原版、または、基板上に少なくとも感光層または感熱層と、シリコーンゴム層をこの順に有する印刷版原版であって、該シリコーンゴム層が、表層から基板側に硬さが傾斜的に低下する層を少なくとも１層有することを特徴とする印刷版原版。【選択図】なし【特許請求の範囲】
【請求項１】
基板上に少なくとも感光層または感熱層と、シリコーンゴム層をこの順に有する印刷版原版であって、該シリコーンゴム層が硬さの異なる２層以上の層からなることを特徴とする印刷版原版。
【請求項２】
基板上に少なくとも感光層または感熱層と、シリコーンゴム層をこの順に有する印刷版原版であって、該シリコーンゴム層が、表層から基板側に硬さが傾斜的に低下する層を少なくとも１層有することを特徴とする印刷版原版。
【請求項３】
前記シリコーンゴム層の総厚みが１〜１０μｍであり、その最表面から深さ方向に０．４μｍまでの硬さが、最表面から深さ方向に０．６μｍから１．０μｍまでの硬さより硬いことを特徴とする請求項１または請求項２に記載の印刷版原版。
【請求項４】
請求項１から請求項３のいずれかに記載の印刷版原版を用いて印刷版を製造することを特徴とする印刷版の製造方法。
【請求項５】
前記印刷版が水なし印刷用の印刷版であることを特徴とする請求項４に記載の印刷版の製造方法。
【発明の詳細な説明】
【技術分野】
【０００１】
本発明は、印刷版原版および印刷版の製造方法に関するものである。
【背景技術】
【０００２】
印刷版を用いた印刷には、凸版印刷、凹版印刷、孔版（スクリーン）印刷、平版印刷など様々な方式があり、各印刷版の特長を生かして印刷が行われている。
【０００３】
中でも平版印刷は、精細度の高い印刷物が得られる点や、ランニングコストを含めたトータルコストが安価である点などで他の印刷方式に比べ有利である。
【０００４】
平版印刷は、インキ受容性の画線部とインキ反発性の非画線部を印刷版のほぼ同一平面に存在させ、インキ付着性の差異を利用して画線部のみにインキを着肉させた後、紙などの被印刷体にインキを転写する印刷方法である。平版印刷のための印刷版（以下、平版印刷版という）には、湿し水の作用によって非画線部をインキ反発性とする平版印刷版と、湿し水を用いることなく、シリコーンゴムやフッ素樹脂をインキ反発性の非画線部として使用する平版印刷版がある。
【０００５】
平版印刷版の作製には、画線部と非画線部を形成するために平版印刷版原版を露光する工程が含まれる。露光方法としては様々な方法が提案されている。これらは、原画フィルムを介して紫外線照射を行う方式と、原画フィルムを用いることなく原稿から直接画像を書き込むコンピュータートゥプレート（以下、ＣＴＰという）方式とに大別される。ＣＴＰ方式としては、レーザー光を照射する方法、サーマルヘッドで書き込む方法、ピン電極で電圧を部分的に印加する方法、インクジェットでインキ反発層またはインキ受容層を形成する方法などが挙げられる。これらの中で、レーザー光を照射する方法は、解像度および製版速度の面で、他の方式よりも優れている。
【０００６】
レーザー光を照射する方法は、光反応によるフォトンモード方式と、光熱変換を行って熱反応を起こさせるヒートモード方式の２つの方式に分けられる。特にヒートモード方式は、明室で取り扱える利点と、光源となる半導体レーザーの急激な進歩によって、その有用性は大きくなっている。
【０００７】
このようなヒートモード方式に対応した直描型平版印刷版原版に関して、これまでに様々な画像形成システムの提案がなされてきた。例えば、画像形成された層（１層または２層以上）中の物質を破壊的に除去または揮発および除去することを含むレーザーアブレーションにより画像形成することを含む画像形成システム（感熱層熱融除型）が挙げられる（例えば、特許文献１参照）。
【０００８】
また、第１の層およびこれに付着された第２の層を含み、これら第１の層と第２の層がインクおよびインク忌避性液体からなる群より選ばれる少なくとも１つの印刷液体に対して異なる親和性を有する印刷部材を加熱して、前記第２の層を実質的に融除することなしに、前記第１の層を前記第２の層からイメージに関連するパターンでもって不可逆的に分離させる画像形成システムや、第１の層と、この第１の層の下側に付着して配置された第２の層と、この第２の層の下側に配置された第３の層とを含み、前記第１の層と他の層の少なくとも一方がインクおよびインク忌避性液体からなる群より選ばれる少なくとも１つの印刷液体に対して異なる親和性を有する印刷部材を加熱して、前記第２の層を融除することなしに、前記第１の層を前記第２の層からイメージに関連するパターンでもって不可逆的に分離させる画像形成システム（感熱層熱分離型）が挙げられる（例えば、特許文献２参照）。
【０００９】
また、レーザー照射により感熱層の少なくとも一部が熱膨張し、その後の現像処理によってレーザー照射部のシリコーンゴム層が除去される画像形成システム（感熱層熱膨張型）が挙げられる（例えば、特許文献３参照）。
【００１０】
さらに、レーザー照射により画像形成層の少なくとも一部の前処理液および／または現像液に対する溶解性が変化し、現像工程において前処理液および／または現像液を使用することにより、露光部または未露光部いずれかのシリコーンゴム層が除去される画像形成システムが挙げられる（例えば、特許文献４、５参照）。
【００１１】
最表層にシリコーンゴム層を有する平版印刷版原版はシリコーンゴム層に傷がつきやすいため、その保護などを目的として、シリコーンゴム層上にカバーフィルムをラミネートする方法や、ポリマー塗膜を形成する方法が提案されている（例えば、特許文献６から８参照）。一方、カバーフィルムを装着したままで露光した場合には、カバーフィルムによってシリコーンゴム層が盛り上がることが阻害され、感度が低下するため、カバーフィルムを剥離した状態でレーザー露光することが提案されている（例えば、特許文献９参照）。
【先行技術文献】
【特許文献】
【００１２】
【特許文献１】米国特許第５，３５３，７０５号明細書（特許請求の範囲）
【特許文献２】米国特許第６，１０７，００１号明細書（特許請求の範囲）
【特許文献３】ＷＯ２０１０／１１３９８９号公報（特許請求の範囲）
【特許文献４】特開平１１−２２１９７７号公報（［００５９］段）
【特許文献５】特開平６−１１８６２９号公報（特許請求の範囲）
【特許文献６】特開昭５５−５５３４３号公報（特許請求の範囲）
【特許文献７】特開昭６１−２７５４７号公報（特許請求の範囲）
【特許文献８】特開平２−３０１７６２号公報（特許請求の範囲）
【特許文献９】特開２０００−３０９１７５号公報（特許請求の範囲、［０１２０］段）
【発明の概要】
【発明が解決しようとする課題】
【００１３】
前記特許文献１から３で提案された感熱層熱融除型、感熱層熱分離型、感熱層熱膨張型の直描型平版印刷版原版は、いずれも最上層が柔らかいシリコーンゴム層で構成されているため、レーザー露光時の感熱層の熱融除、熱分離または熱膨張を抑制しにくく、この結果、高感度、高画像再現性であるといったメリットを有している。しかしながら、シリコーンゴム層が柔らかいという性質は、シリコーンゴム層表面が高い粘着性を有することと密接に関係している。高粘着性を有するシリコーンゴム層の表面にはゴミなどの異物が付着しやすく、また、一度付着した異物は取れにくいため、シリコーンゴム層表面に付着した異物が露光時のレーザー光を遮断することで露光不良部が発生することがあった。前記特許文献６から８では、シリコーンゴム層上にプラスチックフィルムや高分子重合体の保護被覆層、ポリオルガノシロキサンを側鎖に有するグラフト高分子化合物を含有する層を有する平版印刷版が提案されているが、前記特許文献９に記載の通り、直描型平版印刷版においてはレーザー露光時の感熱層の熱融除、熱分離または熱膨張が抑制され、露光感度が著しく低下することがあった。また、シリコーンゴム層上のプラスチックフィルムや保護被覆層はインキ反発性がないため、現像前または現像時に除去する必要があった。露光感度の低下や画像再現性の低下を低減するために、プラスチックフィルムや保護被覆層の厚みを極めて薄くした場合には、シリコーンゴム層上のプラスチックフィルムや保護被覆層の強度が不足し、耐擦過性が著しく低下することがあった。
【００１４】
そこで、本発明の第一の目的は、かかる従来技術の課題を解決し、版表面への異物の付着が抑制され、インキ反発性に優れ、かつ、感度や画像再現性が良好な印刷版原版を提供することである。
【００１５】
また、前記特許文献６で提案された方法では、プラスチックフィルムを除去するための操作が必要であることや、除去したプラスチックフィルムが廃棄物となる課題を有していた。前記特許文献７、８で提案された方法では、保護被覆層が現像工程で除去されるため、除去された成分によって現像液の現像性が低下したり、現像廃液が多く発生するといった課題を有していた。
【００１６】
そこで、本発明の第二の目的は、かかる従来技術の課題を解決し、プラスチックフィルムや保護被覆層を除去するための追加の操作や装置が必要なく、かつ、プラスチックフィルムや保護被覆層由来の廃棄物が少ない印刷版原版を提供することである。
【課題を解決するための手段】
【００１７】
本発明は、基板上に少なくとも感光層または感熱層と、シリコーンゴム層をこの順に有する印刷版原版であって、該シリコーンゴム層が硬さの異なる２層以上の層からなることを特徴とする印刷版原版、または、基板上に少なくとも感光層または感熱層と、シリコーンゴム層をこの順に有する印刷版原版であって、該シリコーンゴム層が、表層から基板側に硬さが傾斜的に低下する層を少なくとも１層有することを特徴とする印刷版原版である。
【発明の効果】
【００１８】
本発明によれば、版表面への異物の付着が抑制され、インキ反発性に優れ、かつ、感度や画像再現性が良好な印刷版原版を得ることができる。また、本発明によれば、プラスチックフィルムや保護被覆層を除去するための追加の操作や装置が不要であり、かつ、プラスチックフィルムや保護被覆層に由来する廃棄物を低減することができる。
【発明を実施するための形態】
【００１９】
本発明は、基板上に少なくとも感光層または感熱層と、シリコーンゴム層をこの順に有する印刷版原版であって、該シリコーンゴム層が硬さの異なる２層以上の層からなることを特徴とする印刷版原版、または、基板上に少なくとも感光層または感熱層と、シリコーンゴム層をこの順に有する印刷版原版であって、該シリコーンゴム層が、表層から基板側に硬さが傾斜的に低下する層を少なくとも１層有することを特徴とする印刷版原版である。
【００２０】
前述のとおり、版表面への異物の付着はシリコーンゴム層の軟らかさと密接に関係している。このため、シリコーンゴム層の架橋密度を高くし、シリコーンゴム層を硬くすることによって版表面への異物の付着を抑制することができる。しかしながら、シリコーンゴム層全体の架橋密度を高くした場合、インキ反発性が低下したり、画像再現性が低下することが課題であった。本発明の印刷版原版では、シリコーンゴム層の表面付近が相対的に高い架橋密度となり、版表面への異物の付着が抑制される。一方、シリコーンゴム層全体としては相対的に低い架橋密度であるため、インキ反発性の低下や画像再現性の低下が抑制される。この結果、版表面への異物の付着を抑制し、同時にインキ反発性や画像再現性を良好に満足できる。また、シリコーンゴム層の表面付近の架橋密度のみが高く、シリコーンゴム層全体としては架橋密度が低いため、レーザー露光時の感熱層の熱融除、熱分離または熱膨張が抑制されにくく、前述した従来公知のプラスチックフィルムや保護被覆層を設けた場合に比べて感度が低下しにくい。さらに、本発明のシリコーンゴム層は表層付近と内部で架橋密度は異なるものの、同質のシリコーンで構成されるため、シリコーンとは異質の保護被覆層を設けた場合に見られる擦過時のシリコーンゴム層からの保護被覆層の剥離や保護被覆層自体の破壊が起こりにくい。
【００２１】
シリコーンゴム層の総厚みは、１〜１０μｍであることが好ましく、その最表面から深さ方向に０．４μｍまでの硬さが、最表面から深さ方向に０．６μｍから１．０μｍまでの硬さより硬いことが好ましい。
【００２２】
まず、基板上に少なくとも感光層または感熱層と、シリコーンゴム層をこの順に有する印刷版原版について説明する。ここで、印刷版原版とは印刷に使用される印刷版を製造するために用いられる印刷版の前駆体を指す。
【００２３】
基板としては、従来印刷版の基板として用いられてきた寸法的に安定な公知の紙、金属、ガラス、フィルムなどを使用することができる。具体的には、紙；プラスチック（ポリエチレン、ポリプロピレン、ポリスチレンなど）がラミネートされた紙；アルミニウム（アルミニウム合金も含む）、亜鉛、銅などの金属板；ソーダライム、石英などのガラス板；シリコンウエハー；セルロースアセテート、ポリエチレンテレフタレート、ポリエチレン、ポリエステル、ポリアミド、ポリイミド、ポリスチレン、ポリプロピレン、ポリカーボネート、ポリビニルアセタールなどのプラスチックのフィルム；上記金属がラミネートまたは蒸着された紙またはプラスチックフィルムなどが挙げられる。プラスチックフィルムは透明でも不透明でもよいが、検版性の観点からは、不透明のフィルムが好ましい。
【００２４】
これら基板のうち、アルミニウム板は寸法的に極めて安定であり、しかも安価であるので特に好ましい。また、軽印刷用の柔軟な基板としては、ポリエチレンテレフタレートフィルムが特に好ましい。
【００２５】
基板の厚みは特に限定されず、印刷に使用される印刷機に対応した厚みを選択すればよい。
【００２６】
次に、感熱層および感光層について説明する。本発明に好ましく用いることができる感熱層としては、以下に記載の熱膨張型感熱層、熱融除型感熱層、熱分離型感熱層、熱溶解型感熱層、熱硬化型感熱層などが挙げられ、また、本発明に好ましく用いることができる感光層としては、以下に記載の光分解型感光層や光硬化型感光層などが挙げられるが、これらに限定されない。
【００２７】
（感熱層−１）熱膨張型感熱層
熱膨張型感熱層としては、例えば、活性水素を有するポリマー、架橋剤、光熱変換物質を含む組成物液や、その溶液、または、活性水素を有するポリマー、有機錯化合物、光熱変換物質を含む組成物液や、その溶液を塗布、（加熱）乾燥して得られる層が挙げられる。活性水素を有するポリマーとしては、ｐ−ヒドロキシスチレンの単独重合体もしくは共重合体、ノボラック樹脂、レゾール樹脂などのフェノール性水酸基を有するポリマーが好ましい。架橋剤としては、例えば、有機錯化合物、多官能イソシアネート、多官能ブロックドイソシアネート、多官能エポキシ化合物、多官能（メタ）アクリレート化合物、多官能アルデヒド、多官能メルカプト化合物、多官能アルコキシシリル化合物、多官能アミン化合物、多官能カルボン酸、多官能ビニル化合物、多官能ジアゾニウム塩、多官能アジド化合物、ヒドラジンなどが挙げられる。有機錯化合物としては、Ａｌ（III）、Ｆｅ（II）、Ｆｅ（III）、Ｔｉ（IV）、Ｚｒ（IV）のアセチルアセトン錯体、アセト酢酸エステル錯体などが挙げられる。光熱変換物質としては、赤外線または近赤外線を吸収する染料や顔料などが挙げられる。熱膨張型感熱層の具体例としては、例えば、特開２００５−３００５８６号公報、特開２００５−３３１９２４号公報に記載の気泡を有する感熱層や、ＷＯ２０１０／１１３９８９Ａ１号公報に記載の液泡を有する感熱層などを挙げることができる。
【００２８】
感熱層に気泡や液泡を有する高感度の直描型印刷版原版（レーザー光を用いて原稿から直接画像を書き込むことができる印刷版原版を指す）は、露光後に物理的な力を加えるだけで現像できる。このため、直描型印刷版原版を露光して印刷版を製造する工程において、露光部のシリコーンゴム層が浮き上がる「火膨れ」と呼ばれる現象が生じる場合がある。「火膨れ」現象が起きた場合、露光後の直描型印刷版原版を搬送する際に、浮き上がったシリコーンゴム層が露光機や自動現像機内の搬送ローラーに転写する場合がある。搬送ローラーに転写したシリコーンゴム層は、次に処理する版の版面へ再転写し、露光阻害や現像阻害などの原因となる。この火膨れの現象は、直描型印刷版原版が高感度であるほど、また、露光量が多くなるほど起こりやすくなる。
【００２９】
このような火膨れ現象を抑制するための熱膨張型感熱層の具体例としては、例えば、特開２０１２−９３７２８号公報、特開２０１２−１３３３２１号公報、特開２０１２−１３３３２２号公報、ＷＯ２０１２／０４３２８２Ａ１号公報などに記載の非感光性粒子を含む感熱層や、ＷＯ２０１２／０９９００３Ａ１号公報に記載のノボラック樹脂、ポリウレタンならびに光熱変換物質を少なくとも含有し、かつ、少なくともノボラック樹脂を含む相と、ポリウレタンを含む相とを有する相分離構造を有する感熱層などを挙げることができる。  
【００３０】
（感熱層−２）熱融除型感熱層
近赤外レーザーの照射により熱融除するタイプの感熱層である。その後の現像処理によって、表面のシリコーンゴム層が破壊された感熱層と一緒に除去され画線部となる。例えば、特開平７−３１４９３４号公報や特開平９−０８６０６５号公報、特開平９−１３１９８１号公報、米国特許第５，３５３，７０５号明細書に記載の感熱層などを挙げることができる。
【００３１】
（感熱層−３）熱分離型感熱層
第１の層およびこれに付着された第２の層を含み、これら第１の層と第２の層がインクおよびインク忌避性液体からなる群より選ばれる少なくとも１つの印刷液体に対して異なる親和性を有する印刷部材を加熱して、前記第２の層を実質的に融除することなしに、前記第１の層を前記第２の層からイメージに関連するパターンでもって不可逆的に分離させる画像形成システムや、第１の層と、この第１の層の下側に付着して配置された第２の層と、この第２の層の下側に配置された第３の層とを含み、前記第１の層と他の層の少なくとも一方がインクおよびインク忌避性液体からなる群より選ばれる少なくとも１つの印刷液体に対して異なる親和性を有する印刷部材を加熱して、前記第２の層を融除することなしに、前記第１の層を前記第２の層からイメージに関連するパターンでもって不可逆的に分離させる画像形成システムである。上記システムにおいて、印刷パターンが形成される第２の層が熱分離型感熱層である。例えば、米国特許第６，１０７，００１号明細書に記載の感熱層などを挙げることができる。
【００３２】
（感熱層−４）熱溶解型感熱層
印刷版原版の状態で架橋剤による架橋構造が形成されており、近赤外レーザーの照射により発生する熱で、感熱層とシリコーンゴム層間の接着力が低下するタイプの感熱層である。その後の現像処理によって、レーザー光を照射した部分のシリコーンゴム層が除去される。レーザー照射部の感熱層は現像後も残存する。例えば特開平１１−２２１９７７号公報、特開２００５−３０９１２６号公報、特開２００９−０１４９４６号公報に記載の感熱層などを挙げることができる。
【００３３】
（感熱層−５）熱硬化型感熱層
近赤外レーザーの照射により発生する熱で熱活性化架橋剤による架橋構造が形成されるタイプの感熱層である。その後の現像処理によって、レーザー光を照射した部分のシリコーンゴム層が残存し、未照射部のシリコーンゴム層が除去される。レーザー未照射部の感熱層は現像後も残存する。例えば、特開平１１−１５７２３６号公報や、特開平１１−２４０２７１号公報に記載の熱硬化型感熱層などを挙げることができる。
【００３４】
次に、感光層について説明する。本発明に好ましく用いることができる感光層としては、以下に記載の光分解型感光層、光硬化型感光層などが挙げられるが、これらに限定されるものではない。
【００３５】
（感光層−１）光分解型感光層
紫外レーザーの照射により感光層表面の前処理液に対する溶解性が大きくなるタイプの感光層である。その後の現像処理によって、紫外線を照射した部分のシリコーンゴム層が除去され、未照射部のシリコーンゴム層が残存する。露光部の感光層は現像後も残存する。例えば、特開平１１−３５２６７２号公報に記載の感光層などを挙げることができる。
【００３６】
（感光層−２）光硬化型感光層
紫外レーザーの照射により発生したラジカルでエチレン性不飽和二重結合含有化合物の重合が起こるタイプの感光層である。その後の現像処理によって、紫外線を照射した部分のシリコーンゴム層が残存し、未照射部のシリコーンゴム層が除去される。未露光部の感光層は現像後も残存する。例えば特開平６−１１８６２９号公報や、特開２００７−２３３３４６号公報に記載の感光層などを挙げることができる。
【００３７】
基板と感光層または感熱層との間の接着性向上、光ハレーション防止、検版性向上、断熱性向上、耐刷性向上などを目的に、前述の基板と感光層または感熱層の間に断熱層を有してもよい。本発明に用いられる断熱層としては、例えば特開２００４−１９９０１６号公報、特開２００４−３３４０２５号公報、特開２００６−２７６３８５号公報などに記載された断熱層を挙げることができる。
【００３８】
感光層または感熱層は、感光層組成物液または感熱層組成物液を、基板上、または断熱層を積層した基板上に塗布することで形成できる。また、感光層組成物液または感熱層組成物液は、必要により溶剤に溶解して感光層組成物溶液または感熱層組成物溶液とし、基板上、または断熱層を積層した基板上に塗布して感光層または感熱層を形成できる。基板は塗布面を脱脂しておくことが好ましい。塗布装置としては、スリットダイコーター、グラビアコーター、ロールコーターが好ましい。感光層組成物液または感熱層組成物液の塗布重量は、印刷版の耐刷性や希釈溶剤が揮散しやすく生産性で優れる点で乾燥後の膜重量で０．５〜７ｇ／ｍ２の範囲が適当である。
【００３９】
感光層組成物溶液または感熱層組成物溶液を乾燥して感光層または感熱層を形成する場合には、乾燥は非加熱下、または加熱下において実施される。加熱する場合には、熱風乾燥機、赤外線乾燥機などを用いて、５０〜１５０℃の温度で、３０秒〜５分間乾燥することが好ましい。
【００４０】
金属などの薄膜を感熱層とする場合には、上記の工程を、基板上、または断熱層を積層した基板上に、感熱層組成物を蒸着またはスパッタリングする工程に変更して形成できる。
【００４１】
一例として、熱膨張型感熱層を形成する方法について例示する。
【００４２】
まず、（ａ）基板上、または断熱層を積層した基板上に、感熱層組成物溶液を塗布する工程について説明する。感熱層組成物溶液は、前述の感熱層構成成分、好ましくは溶解度パラメーターが１７．０（ＭＰａ）１／２以下であり、かつ、２１０〜２７０℃の範囲に沸点を有する溶剤を含有し、より好ましくはそれに加えて溶解度パラメーターが１７．０（ＭＰａ）１／２を超える溶剤および必要に応じて他の成分を含有する。感熱層組成物溶液中の全固形分の濃度は、２〜５０重量％が好ましい。また、感熱層組成物溶液中に、溶解度パラメーターが１７．０（ＭＰａ）１／２以下であり、かつ、２１０〜２７０℃の範囲に沸点を有する溶剤と、溶解度パラメーターが１７．０（ＭＰａ）１／２を超える溶剤を含ませることで、感熱層に２１０〜２７０℃の範囲に沸点を有する液体を含む液泡を形成することができる。
【００４３】
溶解度パラメーターが１７．０（ＭＰａ）１／２を超える溶剤として、感熱層組成物溶液を塗布する際の雰囲気温度で容易に蒸発する低沸点の溶剤を用いた場合は、低沸点の溶剤が速やかに蒸発し、隣接した液泡形成成分が集まる前に乾燥するため、小さな液泡が感熱層に形成される。一方、感熱層組成物溶液を塗布する際の雰囲気温度で容易に蒸発しない高沸点の溶剤を用いた場合は、高沸点の溶剤がゆっくりと蒸発し、隣接した液泡形成成分が集まりながら乾燥するため、大きな液泡が感熱層に形成される。また、溶解度パラメーターが１７．０（ＭＰａ）１／２を超える溶剤の沸点が活性水素を有するポリマーの熱軟化点よりも低いと、液泡の形成に有利である。
【００４４】
次にシリコーンゴム層について説明する。前述のとおり、印刷版表面への異物付着の抑制や、画像再現性、インキ反発性を同時に満足させるためには、シリコーンゴム層全体としては相対的に低い架橋密度でありながら、シリコーンゴム層の表面付近が相対的に高い架橋密度となることが必要である。シリコーンゴム層は、シリコーンゴム層組成物、またはその溶液を基板上に塗布することで形成できる。構成成分の相溶性や比重などをコントロールすることにより、１種類のシリコーンゴム層組成物液や、その溶液で深さ方向の架橋密度に差を持たせてもよいし、２種類以上のシリコーンゴム層組成物液や、その溶液を塗り重ねて深さ方向の架橋密度に差を持たせてもよい。架橋密度のコントロールの容易さから、２種類以上のシリコーンゴム層組成物液や、その溶液を塗り重ねることが好ましく、このような方法で作製した印刷版原版は性能が安定する。一方で塗工回数が多くなると、製造工程が複雑になり、また、コストの面でも不利となる。このことから、２種類のシリコーンゴム層組成物液や、その溶液を塗り重ねて深さ方向の架橋密度に差を持たせる方法がより好ましい。以下、感熱層または感光層側から第１のシリコーンゴム層、第２のシリコーンゴム層と記載し、説明する。
【００４５】
まず、第１のシリコーンゴム層について説明する。本発明に用いられる第１のシリコーンゴム層としては、少なくとも、分子内に２個以上の官能基を有するシリコーン化合物と該官能基と反応性を有する架橋剤とを含むことが好ましい。官能基としては、例えば、ビニル基、ＳｉＨ基、シラノール基が挙げられる。
【００４６】
本発明に用いられる第１のシリコーンゴム層としては、例えば、付加反応型シリコーンゴム層組成物液、縮合反応型シリコーンゴム層組成物液、または、付加反応・縮合反応併用型シリコーンゴム層組成物液のいずれかを塗布して得られる硬化物、または、これらのシリコーンゴム層組成物液を溶剤に溶解したシリコーンゴム層組成物溶液を塗布、（加熱）乾燥して得られる硬化物が挙げられる。高速硬化性の観点からは付加反応型シリコーンゴム層組成物液や付加反応・縮合反応併用型シリコーンゴム層組成物液を用いることが好ましい。
【００４７】
付加反応型シリコーンゴム層組成物液に用いられる、分子内に２個以上の官能基を有するシリコーン化合物としては、分子内に２個以上のビニル基やＳｉＨ基を有するシリコーン化合物が挙げられる。ビニル基含有シリコーン化合物を用いた場合の付加反応型シリコーンゴム層組成物液としては、少なくともビニル基含有シリコーン化合物、ＳｉＨ基含有化合物、シランカップリング剤および硬化触媒を含むことが好ましい。さらに、反応抑制剤を含有してもよい。一方、ＳｉＨ基含有シリコーン化合物を用いた場合の付加反応型シリコーンゴム層組成物液としては、少なくともＳｉＨ基含有シリコーン化合物、ビニル基含有化合物、シランカップリング剤および硬化触媒を含むことが好ましい。さらに、反応抑制剤を含有してもよい。
【００４８】
ビニル基含有シリコーン化合物としては、一般式（１）で表される化合物を挙げることができ、分子中に２個以上のビニル基を有する化合物である。中でも分子主鎖末端にビニル基を有する化合物が高速硬化性の観点から好ましい。また、これらを２種以上含有してもよい。
【００４９】
【化１】
2015114447.tif 000002
【００５０】
一般式（１）中、Ｔは以下の式で示される基である。
【００５１】
【化２】
2015114447.tif 000003
【００５２】
一般式（１）中、Ｒ１はビニル基、または脂肪族不飽和結合を含まない一価の有機基のいずれかを示し、Ｒ２は脂肪族不飽和結合を含まない一価の有機基を示す。脂肪族不飽和結合を含まない一価の有機基としては、メチル基、エチル基、プロピル基、ブチル基、ペンチル基、ヘキシル基、ヘプチル基などのアルキル基；フェニル基、トリル基、キシリル基、ナフチル基などのアリール基；ベンジル基、フェネチル基などのアラルキル基；クロロメチル基、３−クロロプロピル基、３，３，３−トリフロロプロピル基などのハロゲン化アルキル基などが挙げられる。ａは０〜４０００、ｂは０〜５、ｃは０〜２０００、およびｄは０〜４０００の整数を示す。Ｒ１が脂肪族不飽和結合を含まない一価の有機基である場合、ｂは２以上の整数であり、Ｒ１とＲ２、Ｒ１のそれぞれおよびＲ２のそれぞれは独立で、同じであっても異なっていてもよい。また、少なくともａ、ｂ、ｃのいずれか１つは１以上の整数であり、ｄは０または１以上の整数である。
【００５３】
前記一般式（１）中、Ｒ１およびＲ２は全体の５０モル％以上がメチル基であることが、印刷版のインキ反発性の面で好ましい。また、ビニル基含有シリコーン化合物の重量平均分子量としては、耐刷性や耐傷性の観点から６万以上が好ましく、画像再現性の観点から３０万以下が好ましい。
【００５４】
ＳｉＨ基含有シリコーン化合物としては、一般式（２）で表される化合物を挙げることができ、分子中に２個以上のＳｉＨ基を有する化合物である。中でも分子主鎖末端にＳｉＨ基を有する化合物が高速硬化性の観点から好ましい。また、これらを２種以上含有してもよい。
【００５５】
【化３】
2015114447.tif 000004
【００５６】
一般式（２）中、Ｘは以下の式で示される基である。
【００５７】
【化４】
2015114447.tif 000005
【００５８】
一般式（２）中、Ｒ３はＳｉＨ基、または脂肪族不飽和結合を含まない一価の有機基のいずれかを示し、Ｒ４は脂肪族不飽和結合を含まない一価の有機基を示す。脂肪族不飽和結合を含まない一価の有機基としては、一般式（１）で例示した官能基などが挙げられる。ｅは０〜４０００、ｆは０〜５、ｇは０〜２０００、およびｈは０〜４０００の整数を示す。Ｒ３が脂肪族不飽和結合を含まない一価の有機基である場合、ｆは２以上の整数であり、Ｒ３とＲ４、Ｒ３のそれぞれおよびＲ４のそれぞれは独立で、同じであっても異なっていてもよい。また、少なくともｅ、ｆ、ｇのいずれか１つは１以上の整数であり、ｈは０または１以上の整数である。
【００５９】
前記一般式（２）中、Ｒ３およびＲ４は全体の５０モル％以上がメチル基であることが、印刷版のインキ反発性の面で好ましい。また、ＳｉＨ基含有シリコーン化合物の重量平均分子量としては、耐刷性や耐傷性の観点から６万以上が好ましく、画像再現性の観点から３０万以下が好ましい。
【００６０】
ビニル基含有シリコーン化合物、または、ＳｉＨ基含有シリコーン化合物の含有量は、第１のシリコーンゴム層のインキ反発性の観点から、第１のシリコーンゴム層組成物液中６０重量％以上が好ましく、７０重量％以上がより好ましい。また、硬化性の観点から、９９．４９重量％以下が好ましい。
【００６１】
上記ビニル基含有シリコーン化合物の架橋剤としては、ＳｉＨ基含有化合物が用いられる。ＳｉＨ基含有化合物としては、１分子中に３個以上のＳｉＨ基を有する化合物が挙げられ、例えば、オルガノハイドロポリシロキサン、オルガノハイドロシロキサン・ジオルガノシロキサン共重合体、分子中にジオルガノハイドロシロキシ基を３個以上有する化合物が挙げられる。中でも、オルガノハイドロポリシロキサン、オルガノハイドロシロキサン・ジオルガノシロキサン共重合体が好ましい。これらを２種以上含有してもよい。ＳｉＨ基含有化合物１分子中のＳｉＨ基数としては、第２のシリコーンゴム層との接着性の観点から５個以上が好ましく、６個以上が更に好ましい。
【００６２】
オルガノハイドロポリシロキサンやオルガノハイドロシロキサン・ジオルガノシロキサン共重合体は、直鎖状、環状、分岐状、網状の分子構造を有する。また、珪素原子と結合している有機基は同じであっても異なっていてもよく、それぞれ脂肪族不飽和結合を含まない一価の有機基を示す。脂肪族不飽和結合を含まない一価の有機基としては、一般式（１）で例示した官能基などが挙げられる。
【００６３】
上記ＳｉＨ基含有シリコーン化合物の架橋剤としては、ビニル基含有化合物が用いられる。ビニル基含有化合物としては、１分子中に３個以上のビニル基を有する化合物が挙げられ、例えば、オルガノビニルポリシロキサン、オルガノビニルシロキサン・ジオルガノシロキサン共重合体、分子中にジオルガノビニルシロキシ基を３個以上有する化合物が挙げられる。これらを２種以上含有してもよい。ビニル基含有化合物１分子中のビニル基数としては、第２のシリコーンゴム層との接着性の観点から５個以上が好ましく、６個以上が更に好ましい。
【００６４】
オルガノビニルポリシロキサンやオルガノビニルシロキサン・ジオルガノシロキサン共重合体は、直鎖状、環状、分岐状、網状の分子構造を有する。また、珪素原子と結合している有機基は同じであっても異なっていてもよく、それぞれ脂肪族不飽和結合を含まない一価の有機基を示す。脂肪族不飽和結合を含まない一価の有機基としては、一般式（１）で例示した官能基などが挙げられる。
【００６５】
ＳｉＨ基含有化合物、または、ビニル基含有化合物の含有量は、第１のシリコーンゴム層の硬化性の観点から、第１のシリコーンゴム層組成物液中０．５重量％以上が好ましく、１重量％以上がより好ましい。また、２０重量％以下が好ましく、１５重量％以下がより好ましい。
【００６６】
また、硬化後の第１のシリコーンゴム層中にＳｉＨ基が残存していることが第２のシリコーンゴム層との接着性の観点から好ましい。このことから、第１のシリコーンゴム層組成物液中のＳｉＨ基数とビニル基数の比（ＳｉＨ基数／ビニル基数）が１．５以上であることが好ましく、２以上であることがより好ましい。
【００６７】
シランカップリング剤としては、脱酢酸型、脱オキシム型、脱アルコール型、脱アセトン型、脱アミド型などの公知のシランカップリング剤を挙げることができる。感光層または感熱層との接着性や高速反応性の観点から、脱酢酸型、脱オキシム型のシランカップリング剤が好ましい。中でも、ＳｉＨ基含有シリコーン化合物やＳｉＨ基含有化合物との反応性の観点から、分子中にビニル基などのアルケニル基を有する脱酢酸型、脱オキシム型のシランカップリング剤がより好ましい。
【００６８】
シランカップリング剤の含有量は、感光層または感熱層との接着性の観点から、第１のシリコーンゴム層組成物液中０．５重量％以上が好ましく、１重量％以上がより好ましい。また、インキ反発性の観点から、１０重量％以下が好ましく、５重量％以下がより好ましい。
【００６９】
硬化触媒としては、ヒドロシリル化反応触媒として公知のものを用いることができるが、反応性が高い点から白金、ロジウムを含有することが好ましい。具体的には、白金単体、担体（アルミナ、シリカ、カーボンブラック等）に固体白金を担持させたもの、塩化白金酸、白金−オレフィン錯体、白金−ビニルシラン錯体、白金−ビニルシロキサン錯体、白金−ホスフィン錯体、白金−ホスファイト錯体、白金−アセチルアセトン錯体、白金−アセト酢酸アルキルエステル錯体、白金−マロン酸ジアルキルエステル錯体、また、Ａｓｈｂｙらの米国特許第３１５９６０１及び３１５９６６２号明細書中に記載された白金−炭化水素複合体、並びにＬａｍｏｒｅａｕｘらの米国特許第３２２０９７２号明細書中に記載された白金アルコラ−ト触媒も挙げられる。また、白金化合物以外の触媒の例としては、ＲｈＣｌ（ＰＰｈ３）３、ＲｈＣｌ３、Ｒｈ／Ａl２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４等が挙げられる。これらの硬化触媒は単独で使用してもよく、２種以上を併用してもよい。
【００７０】
硬化触媒の含有量は、第１のシリコーンゴム層の硬化性の観点から、第１のシリコーンゴム層組成物液中０．００１重量％以上が好ましく、０．０１重量％以上がより好ましい。また、第１のシリコーンゴム層組成物液や、その溶液の安定性の観点から、第１のシリコーンゴム層組成物液中２０重量％以下が好ましく、１５重量％以下がより好ましい。
【００７１】
反応抑制剤としては、ヒドロシリル化反応抑制剤または反応遅延剤として公知のものを用いることができる。アミン化合物、アセチレン化合物が好ましく、ピリジン、ピコリン、２，２’−ジピリジル、２−ブタノンオキシムや、アセチレンアルコール、アセチレンシランなどがより好ましく挙げられる。アセチレンアルコールとしては、たとえば２−メチル−３−ブチン−２−オール、２−フェニル−３−ブチン−２−オール、１−エチニル−１−ヘキサノール、３，５−ジメチル−１−ヘキシン−３−オール、３−メチル−１−ペンチン−３−オールなどが挙げられる。これらを２種以上含有してもよい。これらの反応抑制剤を含有することにより、第１のシリコーンゴム層組成物液や、その溶液の安定性が向上する。
【００７２】
反応抑制剤の含有量は、第１のシリコーンゴム層組成物液や、その溶液の安定性の観点から、第１のシリコーンゴム層組成物液中０．０１重量％以上が好ましく、０．１重量％以上がより好ましい。また、第１のシリコーンゴム層の硬化性の観点から、第１のシリコーンゴム層組成物液中２０重量％以下が好ましく、１５重量％以下がより好ましい。
【００７３】
次に、縮合反応型シリコーンゴム層について説明する。縮合反応型シリコーンゴム層組成物液に用いられる、分子内に２個以上の官能基を有するシリコーン化合物としては、シラノール基含有シリコーン化合物が挙げられる。縮合反応型シリコーンゴム層組成物液としては、少なくともシラノール基含有シリコーン化合物、縮合反応型架橋剤を含む。さらに、硬化触媒を含んでもよい。
【００７４】
シラノール基含有シリコーン化合物としては、一般式（３）で表される化合物を挙げることができ、分子中に２個以上のシラノール基を有する化合物である。中でも分子主鎖末端にシラノール基を有する化合物が高速硬化性の観点から好ましい。また、これらを２種以上含有してもよい。
【００７５】
【化５】
2015114447.tif 000006
【００７６】
一般式（３）中、Ｚは以下の式で示される基である。
【００７７】
【化６】
2015114447.tif 000007
【００７８】
一般式（３）中、Ｒ５は水酸基、または脂肪族不飽和結合を含まない一価の有機基のいずれかを示し、Ｒ６は脂肪族不飽和結合を含まない一価の有機基を示す。脂肪族不飽和結合を含まない一価の有機基としては、一般式（１）で例示した官能基などが挙げられる。ｉは０〜４０００、ｊは０〜５、ｋは０〜２０００、およびｌは０〜４０００の整数を示す。Ｒ５が脂肪族不飽和結合を含まない一価の有機基である場合、ｊは２以上の整数であり、Ｒ５とＲ６、Ｒ５のそれぞれおよびＲ６のそれぞれは独立で、同じであっても異なっていてもよい。また、少なくともｉ、ｊ、ｋのいずれかは１以上の整数であり、ｌは０または１以上の整数である。
【００７９】
一般式（３）中、Ｒ５およびＲ６は全体の５０モル％以上がメチル基であることが、印刷版のインキ反発性の面で好ましい。また、シラノール基含有シリコーン化合物の重量平均分子量としては、耐刷性や耐傷性の観点から６万以上が好ましく、画像再現性の観点から３０万以下が好ましい。
【００８０】
シラノール基含有シリコーン化合物の含有量は、第１のシリコーンゴム層のインキ反発性の観点から、第１のシリコーンゴム層組成物液中６０重量％以上が好ましく、７０重量％以上がより好ましい。また、硬化性の観点から、９９．４９重量％以下が好ましい。
【００８１】
上記シラノール基含有シリコーン化合物の縮合反応型架橋剤として用いられる化合物としては、前述したシランカップリング剤や、付加反応型シリコーンゴム層組成物液の付加反応型架橋剤として例示したＳｉＨ基含有化合物を挙げることができる。
【００８２】
シランカップリング剤としては、感光層または感熱層との接着性や高速反応性の観点から、脱酢酸型、脱オキシム型のシランカップリング剤が好ましい。また、ＳｉＨ基含有化合物としては、１分子中に３個以上のＳｉＨ基を有するオルガノハイドロポリシロキサンまたはオルガノハイドロシロキサン・ジオルガノシロキサン共重合体が好ましい。また、これらのシランカップリング剤や、ＳｉＨ基含有化合物を併用してもよい。
【００８３】
縮合反応型架橋剤の含有量としては、第１のシリコーンゴム層組成物液や、その溶液の安定性、および、感光層または感熱層との接着性の観点から、第１のシリコーンゴム層組成物液中０．５重量％以上が好ましく、１重量％以上がより好ましい。また、インキ反発性の観点から、第１のシリコーンゴム層組成物液中１０重量％以下が好ましく、５重量％以下がより好ましい。
【００８４】
シランカップリング剤を架橋剤として用いる場合の硬化触媒としては、有機カルボン酸、酸類、アルカリ、アミン、金属アルコキシド、金属ジケテネート、錫、鉛、亜鉛、鉄、コバルト、カルシウム、マンガンなどの金属の有機酸塩などが挙げられる。具体的には、ジブチル錫ジアセテート、ジブチル錫ジオクテート、ジブチル錫ジラウレート、オクチル酸亜鉛、オクチル酸鉄などを挙げることができる。一方、ＳｉＨ基含有化合物を架橋剤として用いる場合の硬化触媒としては、前述した公知のヒドロシリル化反応触媒を用いることができる。これらの硬化触媒は単独で使用してもよく、２種以上を併用してもよい。
【００８５】
硬化触媒の含有量は、第１のシリコーンゴム層の硬化性、接着性の観点から、第１のシリコーンゴム層組成物液中０．００１重量％以上が好ましく、０．０１重量％以上がより好ましい。また、第１のシリコーンゴム層組成物液や、その溶液の安定性の観点から、第１のシリコーンゴム層組成物液中１５重量％以下が好ましく、１０重量％以下がより好ましい。
【００８６】
次に、付加反応・縮合反応併用型シリコーンゴム層について説明する。付加反応・縮合反応併用型シリコーンゴム層組成物液に用いられる、分子内に２個以上の官能基を有するシリコーン化合物としては、分子内に２個以上のシラノール基を有するシラノール基含有シリコーン化合物が挙げられる。付加反応・縮合反応併用型シリコーンゴム層組成物液としては、少なくともシラノール基含有シリコーン化合物、分子中に少なくとも１個以上のアルケニル基を含むシランカップリング剤、ＳｉＨ基含有化合物および硬化触媒を含むことが好ましい。シラノール基含有シリコーン化合物中のシラノール基は、第1のシリコーンゴム層組成物液中において、分子中に少なくとも１個以上のアルケニル基を含むシランカップリング剤との縮合反応により、シラノール基を消失し、シランカップリング剤に由来するアルケニル基と加水分解性官能基を有する化合物となる。このようなアルケニル基と加水分解性官能基を分子中に有するシリコーン化合物は、ＳｉＨ基含有化合物との間で付加反応を起こし、また、加水分解性官能基同士が縮合反応を起こすこととなる。
【００８７】
シラノール基含有シリコーン化合物としては、前記一般式（３）で表される化合物を挙げることができ、分子中に２個以上のシラノール基を有する化合物である。中でも分子主鎖末端にシラノール基を有する化合物が高速硬化性の観点から好ましい。また、これらを２種以上含有してもよい。
【００８８】
前記一般式（３）中、Ｒ５およびＲ６は全体の５０モル％以上がメチル基であることが、印刷版のインキ反発性の面で好ましい。また、シラノール基含有シリコーン化合物の重量平均分子量としては、耐刷性や耐傷性の観点から６万以上が好ましく、画像再現性の観点から３０万以下が好ましい。
【００８９】
シラノール基含有シリコーン化合物の含有量は、第１のシリコーンゴム層のインキ反発性の観点から、第１のシリコーンゴム層組成物液中６０重量％以上が好ましく、７０重量％以上がより好ましい。また、硬化性の観点から、９９．４９重量％以下が好ましい。
【００９０】
分子中に少なくとも１個以上のアルケニル基を含むシランカップリング剤としては、前述したシランカップリング剤のうち、分子中に少なくとも１個以上のアルケニル基を含む化合物が挙げられる。感光層または感熱層との接着性や高速反応性の観点から、分子中に少なくとも１個以上のアルケニル基を含む脱酢酸型や脱オキシム型のシランカップリング剤が好ましい。
【００９１】
シランカップリング剤の含有量は、感光層または感熱層との接着性の観点から、第１のシリコーンゴム層組成物液中０．５重量％以上が好ましく、１重量％以上がより好ましい。また、インキ反発性の観点から、１０重量％以下が好ましく、５重量％以下がより好ましい。
【００９２】
ＳｉＨ基含有化合物としては、付加反応型シリコーンゴム層組成物液の付加反応型架橋剤として例示したＳｉＨ基含有化合物を挙げることができる。１分子中に３個以上のＳｉＨ基を有するオルガノハイドロポリシロキサンまたはオルガノハイドロシロキサン・ジオルガノシロキサン共重合体が好ましい。オルガノハイドロポリシロキサンやオルガノハイドロシロキサン・ジオルガノシロキサン共重合体は、直鎖状、環状、分岐状、網状の分子構造を有する。また、珪素原子と結合している有機基は同じであっても異なっていてもよく、それぞれ脂肪族不飽和結合を含まない一価の有機基を示す。脂肪族不飽和結合を含まない一価の有機基としては、一般式（１）で例示した官能基などが挙げられる。ＳｉＨ基含有化合物１分子中のＳｉＨ基数としては、第２のシリコーンゴム層との接着性の観点から５個以上が好ましく、６個以上がより好ましい。
【００９３】
ＳｉＨ基含有化合物の含有量としては、第１のシリコーンゴム層組成物液や、その溶液の安定性の観点から、第１のシリコーンゴム層組成物液中０．５重量％以上が好ましく、１重量％以上がより好ましい。また、第１のシリコーンゴム層の強度や耐傷性の観点から、第１のシリコーンゴム層組成物液中２０重量％以下が好ましく、１５重量％以下がより好ましい。
【００９４】
また、硬化後の第１のシリコーンゴム層中にＳｉＨ基が残存していることが第２のシリコーンゴム層との接着性の観点から好ましい。このことから、第１のシリコーンゴム層組成物液中のＳｉＨ基数とビニル基数の比（ＳｉＨ基数／ビニル基数）が１．５以上であることが好ましく、２以上であることがより好ましい。
【００９５】
硬化触媒としては、前述した公知のヒドロシリル化反応触媒を用いることができる。これらの硬化触媒は単独で使用してもよく、２種以上を併用してもよい。また、縮合反応の促進のために縮合反応型シリコーンゴム層組成物液の硬化触媒として例示した化合物を併用してもよい。
【００９６】
硬化触媒の含有量は、第１のシリコーンゴム層の硬化性、接着性の観点から、第１のシリコーンゴム層組成物液中０．００１重量％以上が好ましく、０．０１重量％以上がより好ましい。また、第１のシリコーンゴム層組成物液や、その溶液の安定性の観点から、第１のシリコーンゴム層組成物液中１５重量％以下が好ましく、１０重量％以下がより好ましい。
【００９７】
反応抑制剤としては、ヒドロシリル化反応抑制剤または反応遅延剤として公知のものを用いることができる。アミン化合物、アセチレン化合物が好ましく、ピリジン、ピコリン、ジピリジルや、アセチレンアルコール、アセチレンシランなどがより好ましく挙げられる。これらを２種以上含有してもよい。これらの反応抑制剤を含有することにより、第１のシリコーンゴム層組成物液や、その溶液の安定性が向上する。反応抑制剤の含有量は、第１のシリコーンゴム層組成物液や、その溶液の安定性の観点から、第１のシリコーンゴム層組成物液中０．０１重量％以上が好ましく、０．１重量％以上がより好ましい。また、第１のシリコーンゴム層の硬化性の観点から、第１のシリコーンゴム層組成物液中２０重量％以下が好ましく、１５重量％以下がより好ましい。
【００９８】
また、第１のシリコーンゴム層組成物液には前述した化合物の他に、ゴム強度を向上させる目的でシリカやＱレジンなどの公知の補強剤を含有してもよい。
【００９９】
また、現像後の印刷版に検版性を付与する目的で、第１のシリコーンゴム層が着色されていてもよい。第１のシリコーンゴム層を着色する方法としては、例えば、特開２００２−２４４２７９号公報に記載の有色染料による着色や、ＷＯ２００８／０５６５８８号公報に記載の有色顔料による着色を挙げることができる。
【０１００】
本発明の印刷版原版において、第１のシリコーンゴム層の膜重量は０．６ｇ／ｍ２から９．９５ｇ／ｍ２の範囲内であることが好ましい。第１のシリコーンゴム層の膜重量を０．６ｇ／ｍ２以上とすることで印刷版のインキ反発性や耐傷性、耐刷性が十分となり、９．９５ｇ／ｍ２以下とすることで経済的見地から不利とならず、画像再現性、インキマイレージの低下が起こりにくい。
【０１０１】
感光層または感熱層上に第１のシリコーンゴム層組成物液や、その溶液を塗布後、（加熱）乾燥して第１のシリコーンゴム層を形成する工程について説明する。ここで、第１のシリコーンゴム層組成物液は、第１のシリコーンゴム層を形成する材料から構成される無溶剤の液体であり、第１のシリコーンゴム層組成物溶液は、第１のシリコーンゴム層組成物液と溶剤とを含有する溶液である。
【０１０２】
有色顔料の分散や、第１のシリコーンゴム層組成物溶液に用いられる溶剤としては、例えば、脂肪族、脂環族、芳香族の炭化水素や、ハロゲン化炭化水素、鎖状または環状のエーテル化合物などが挙げられる。中でも、経済性や安全性の観点から、脂肪族または脂環族の炭化水素が好ましい。また、第１のシリコーンゴム層組成物液の溶解性の観点から、これら溶剤の溶解度パラメーターは、１６．４（ＭＰａ）１／２以下が好ましく、１５．４（ＭＰａ）１／２以下がより好ましく、１４．４（ＭＰａ）１／２以下がさらに好ましい。また、安全性や取り扱い性の観点から、沸点が６０℃以上であることが好ましく、８０℃以上であることがより好ましい。一方、塗液の乾燥性の観点から、沸点が１５０℃以下であることが好ましく、１２０℃以下であることがより好ましい。このような溶剤の具体例としては、炭素数が６〜９の直鎖状または分岐状の脂肪族炭化水素や、シクロヘキサン、メチルシクロヘキサン、エチルシクロヘキサン、ジメチルシクロヘキサン、トリメチルシクロヘキサンなどの脂環族炭化水素などを挙げることができる。これら溶剤の２種以上を意図的に混合して用いてもよいし、これら溶剤があらかじめ混合された以下に代表されるような市販の溶剤を用いてもよい。
【０１０３】
分岐状脂肪族炭化水素の混合物：例えば、“マルカゾール”８（丸善石油化学（株）製）、“アイソパー”Ｃ、“アイソパー”Ｅ（いずれもエクソンモービルケミカル社製）、“ＩＰソルベント”１０１６（出光興産（株）製）、“アイソゾール”２００（ＪＸ日鉱日石エネルギー（株）製）など。
【０１０４】
脂環族炭化水素の混合物：例えば、“エクソール”ＤＳＰ８０／１００、“エクソール”ＤＳＰ１００／１４０、“エクソール”Ｄ３０、（いずれもエクソンモービルケミカル社製）、ＣＳ揮発油（ＪＸ日鉱日石エネルギー（株）製）など。
【０１０５】
また、前述の溶剤以外の溶剤を混合して用いることもできるが、第１のシリコーンゴム層組成物液の溶解性の観点から、前述の溶剤が全溶剤中８０体積％以上含まれることが好ましく、９０体積％以上含まれることがより好ましい。
【０１０６】
以下に、（ｉ）第１のシリコーンゴム層組成物液、（ｉｉ）第１のシリコーンゴム層組成物溶液の具体的な作製方法を記載する。
【０１０７】
（ｉ）第１のシリコーンゴム層組成物液（無溶剤）
例えば、分子内に２個以上の官能基を有するシリコーン化合物と、必要により有色顔料、顔料分散剤、微粒子を分散機で均一に分散混合することにより、シリコーンペーストを得る。得られたシリコーンペースト中に、架橋剤、および必要に応じてその他の添加剤（反応触媒や反応抑制剤など）を添加し、撹拌混合して成分を均一とし、減圧脱泡などにより液中に混入した空気の泡を除去することで第１のシリコーンゴム層組成物液を得ることができる。
【０１０８】
（ｉｉ）第１のシリコーンゴム層組成物溶液（溶剤含有）
例えば、分子内に２個以上の官能基を有するシリコーン化合物と、必要により有色顔料、顔料分散剤、微粒子を分散機で均一に分散混合することにより、シリコーンペーストを得て、これを撹拌しながら溶剤で希釈する。これを紙やプラスチック、またはガラスなどの一般的なフィルターを用いて濾過し、溶液中の不純物（分散が不十分な有色顔料の巨大粒子など）を取り除くことが好ましい。濾過後の溶液は、乾燥空気や乾燥窒素などによるバブリングにより系中の水分を除去することが好ましい。十分に水分の除去を行った溶液に架橋剤、および必要に応じてその他の添加剤（反応触媒や反応抑制剤など）を添加し撹拌混合して成分を均一とし、減圧脱泡などにより液中に混入した空気の泡を除去することで第１のシリコーンゴム層組成物溶液を得ることができる。
【０１０９】
また、有色顔料を含有する第１のシリコーンゴム層組成物溶液の他の作製方法としては、有色顔料分散液と、第１のシリコーンゴム層組成物液またはシリコーンゴム層組成物溶液とを予め別々に作製しておき、後に両液を混合する方法が挙げられる。有色顔料分散液は、少なくとも顔料分散剤および溶剤を含有する溶液中に、有色顔料、必要により微粒子を添加し、分散機で均一に分散混合することにより得られる。一方、シリコーンゴム層組成物液は、架橋剤と反応性を有する官能基を有するオルガノポリシロキサン、架橋剤、および必要に応じてその他の添加剤（反応触媒、反応抑制剤など）を撹拌混合することにより得られる。また、得られたシリコーンゴム層組成物液に溶剤を添加し撹拌混合するか、もしくは、溶剤中にシリコーンゴム層組成物液成分各々を添加し撹拌混合することで、第１のシリコーンゴム層組成物溶液を得ることができる。
【０１１０】
第１のシリコーンゴム層組成物液や、その溶液を塗布する際、感熱層または感光層表面に付着した水分を可能な限り除去することが接着性の観点から好ましい。塗布装置としては、感熱層組成物溶液の塗布装置として例示したものを挙げることができる。
【０１１１】
第１のシリコーンゴム層組成物溶液を塗布する場合には、塗布についで、第１のシリコーンゴム層組成物溶液を乾燥して第１のシリコーンゴム層を形成する。乾燥や硬化のために加熱処理を行ってもよい。第１のシリコーンゴム層組成物液や、その溶液は、塗布後、直ちに加熱されることが硬化性や感熱層に対する接着性の観点から好ましい。加熱する場合には、熱風乾燥機、赤外線乾燥機などを用いて、５０〜１５０℃の温度で、３０秒〜５分間乾燥することが好ましい。
【０１１２】
次に、第２のシリコーンゴム層について説明する。第２のシリコーンゴム層は前述した第１のシリコーンゴム層上に後述する第２のシリコーンゴム層組成物液や、その溶液を塗布、（加熱）乾燥することにより形成することができる。
【０１１３】
第２のシリコーンゴム層組成物液としては、少なくとも分子内に２個以上の官能基を有するシリコーン化合物と該官能基と反応性を有する架橋剤および硬化触媒を含む。さらに、反応抑制剤を含有してもよい。第２のシリコーンゴム層組成物液中のビニル基とＳｉＨ基とのヒドロシリル化反応により硬化して第１のシリコーンゴム層の表面付近に相対的に高い架橋密度の第２のシリコーンゴム層が追加される。
【０１１４】
第２のシリコーンゴム層組成物液に用いられる、分子内に２個以上の官能基を有するシリコーン化合物としては、分子内に２個以上のビニル基、または、ＳｉＨ基を有するシリコーン化合物が挙げられる。
【０１１５】
ビニル基含有シリコーン化合物を用いた場合の第２のシリコーンゴム層組成物液としては、少なくともビニル基含有シリコーン化合物、ＳｉＨ基含有化合物および硬化触媒を含むことが好ましい。さらに、反応抑制剤を含有してもよい。一方、ＳｉＨ基含有シリコーン化合物を用いた場合の第２のシリコーンゴム層組成物液としては、少なくともＳｉＨ基含有シリコーン化合物、ビニル基含有化合物および硬化触媒を含むことが好ましい。さらに、反応抑制剤を含有してもよい。
【０１１６】
ビニル基含有シリコーン化合物としては、一般式（４）で表される化合物を挙げることができ、分子中に２個以上のビニル基を有する化合物である。また、これらを２種以上含有してもよい。
【０１１７】
【化７】
2015114447.tif 000008
【０１１８】
一般式（４）中、Ｔは以下の式で示される基である。
【０１１９】
【化８】
2015114447.tif 000009
【０１２０】
一般式（４）中、Ｒ１はビニル基、または脂肪族不飽和結合を含まない一価の有機基のいずれかを示し、Ｒ２は脂肪族不飽和結合を含まない一価の有機基を示す。脂肪族不飽和結合を含まない一価の有機基としては、一般式（１）で例示した官能基などが挙げられる。ａは０〜８０００、ｂは０〜７０００、ｃは０〜３７５０、およびｄは０〜８０００の整数を示す。Ｒ１が脂肪族不飽和結合を含まない一価の有機基である場合、ｂは２以上の整数であり、Ｒ１とＲ２、Ｒ１のそれぞれ、およびＲ２のそれぞれは独立で、同じであっても異なっていてもよい。また、少なくともａ、ｂ、ｃのいずれかは１以上の整数であり、ｄは０または１以上の整数である。
【０１２１】
一般式（４）中、Ｒ１およびＲ２は全体の５０モル％以上がメチル基であることが、印刷版のインキ反発性の面で好ましい。また、ビニル基含有シリコーン化合物の重量平均分子量としては、耐刷性や耐傷性の観点から６万以上が好ましく、画像再現性の観点から６０万以下が好ましい。
【０１２２】
ＳｉＨ基含有シリコーン化合物としては、一般式（５）で表される化合物を挙げることができ、分子中に２個以上のＳｉＨ基を有する化合物である。また、これらを２種以上含有してもよい。
【０１２３】
【化９】
2015114447.tif 000010
【０１２４】
一般式（５）中、Ｘは以下の式で示される基である。
【０１２５】
【化１０】
2015114447.tif 000011
【０１２６】
一般式（５）中、Ｒ３はＳｉＨ基、または脂肪族不飽和結合を含まない一価の有機基のいずれかを示し、Ｒ４は脂肪族不飽和結合を含まない一価の有機基を示す。脂肪族不飽和結合を含まない一価の有機基としては、一般式（１）で例示した官能基などが挙げられる。ｅは０〜８０００、ｆは０〜７０００、ｇは０〜３７５０、およびｈは０〜８０００の整数を示す。Ｒ３が脂肪族不飽和結合を含まない一価の有機基である場合、ｆは２以上の整数であり、Ｒ３とＲ４、Ｒ３のそれぞれおよびＲ４のそれぞれは独立で、同じであっても異なっていてもよい。また、少なくともｅ、ｆ、ｇのいずれか１つは１以上の整数であり、ｈは０または１以上の整数である。
【０１２７】
前記一般式（５）中、Ｒ３およびＲ４は全体の５０モル％以上がメチル基であることが、印刷版のインキ反発性の面で好ましい。また、ＳｉＨ基含有シリコーン化合物の重量平均分子量としては、耐刷性や耐傷性の観点から６万以上が好ましく、画像再現性の観点から６０万以下が好ましい。
【０１２８】
ビニル基含有シリコーン化合物、または、ＳｉＨ基含有シリコーン化合物の含有量は、インキ反発性の観点から、第２のシリコーンゴム層組成物液中６０重量％以上が好ましく、７０重量％以上がより好ましい。また、硬化性の観点から、９９．４９重量％以下が好ましい。
【０１２９】
上記ビニル基含有シリコーン化合物の架橋剤としてはＳｉＨ基含有化合物が用いられる。ＳｉＨ基含有化合物としては、１分子中に２個以上のＳｉＨ基を有する化合物が挙げられ、例えば、オルガノハイドロポリシロキサン、オルガノハイドロシロキサン・ジオルガノシロキサン共重合体、ジオルガノハイドロシロキシ基を有する有機ポリマーが挙げられる。中でも、オルガノハイドロポリシロキサン、オルガノハイドロシロキサン・ジオルガノシロキサン共重合体が好ましい。これらを２種以上含有してもよい。
【０１３０】
オルガノハイドロポリシロキサンやオルガノハイドロシロキサン・ジオルガノシロキサン共重合体は、直鎖状、環状、分岐状、網状の分子構造を有する。また、珪素原子と結合している有機基は同じであっても異なっていてもよく、それぞれ脂肪族不飽和結合を含まない一価の有機基を示す。脂肪族不飽和結合を含まない一価の有機基としては、一般式（１）で例示した官能基などが挙げられる。
【０１３１】
上記ＳｉＨ基含有シリコーン化合物の架橋剤としては、ビニル基含有化合物が用いられる。ビニル基含有化合物としては、１分子中に３個以上のビニル基を有する化合物が挙げられ、例えば、オルガノビニルポリシロキサン、オルガノビニルシロキサン・ジオルガノシロキサン共重合体、分子中にジオルガノビニルシロキシ基を３個以上有する化合物が挙げられる。これらを２種以上含有してもよい。ビニル基含有化合物１分子中のビニル基数としては、第２のシリコーンゴム層との接着性の観点から５個以上が好ましく、６個以上が更に好ましい。
【０１３２】
オルガノビニルポリシロキサンやオルガノビニルシロキサン・ジオルガノシロキサン共重合体は、直鎖状、環状、分岐状、網状の分子構造を有する。また、珪素原子と結合している有機基は同じであっても異なっていてもよく、それぞれ脂肪族不飽和結合を含まない一価の有機基を示す。脂肪族不飽和結合を含まない一価の有機基としては、一般式（１）で例示した官能基などが挙げられる。
【０１３３】
ＳｉＨ基含有化合物、または、ビニル基含有化合物の含有量は、硬化性の観点から第２のシリコーンゴム層組成物液中０．５重量％以上が好ましく、１重量％以上がより好ましい。また、２０重量％以下が好ましく、１５重量％以下がより好ましい。
【０１３４】
第２のシリコーンゴム層組成物液中のビニル基濃度をａ［モル／ｋｇ］、ＳｉＨ基濃度をｂ［モル／ｋｇ］としたとき、ａとｂのうち値の小さい方が０．１５〜０．４５［モル／ｋｇ］の範囲内であることが好ましい。ａとｂのうち値の小さい方が０．１５［モル/ｋｇ］以上であれば版表面への異物付着が抑制され、また、０．４５［モル/ｋｇ］以下であればインキ反発性が良好となることから、０．１５〜０．４５［モル/ｋｇ］の範囲内であれば版表面への異物付着抑制とインキ反発性を両立することができる。０．２〜０．４［モル/ｋｇ］の範囲内であることがより好ましい。また、濃度比（ｂ／ａ）が１以下であることがより好ましい。ｂ／ａが１以下であれば、硬化後のシリコーンゴム層中に残存するＳｉＨ基量を低減できるため、インキ反発性が更に向上する（ヒドロシリル化反応触媒存在下において、層内に残存したＳｉＨ基は空気中の水と容易に脱水素縮合反応を起こし、高極性のシラノール基を生成する。層中のシラノール基濃度が高くなるほどインキ反発性は低下する。）。ｂ／ａは０．５以下であることがさらに好ましい。０．５以下とすることで、硬化後のシリコーンゴム層中に残存するＳｉＨ基量をより低減できるためインキ反発性の更なる向上がはかれ、更に、第２のシリコーンゴム層組成物液中のビニル基が第１のシリコーンゴム層中のＳｉＨ基と反応するため第１のシリコーンゴム層との接着性が向上する。
【０１３５】
硬化触媒としては、前述した公知のヒドロシリル化反応触媒を用いることができるが、反応性が高い点から白金、ロジウムを含有することが好ましい。これらの硬化触媒は単独で使用してもよく、２種以上を併用してもよい。触媒活性の観点からは、塩化白金酸、白金−オレフィン錯体、白金−ビニルシロキサン錯体、白金−アセチルアセトン錯体、白金−アセト酢酸アルキルエステル錯体、白金−マロン酸ジアルキルエステル錯体が好ましく、また、シリコーン化合物や希釈溶剤との相溶性の観点から、白金−オレフィン錯体、白金−ビニルシロキサン錯体、白金−アセチルアセトン錯体、白金−アセト酢酸アルキルエステル錯体、白金−マロン酸ジアルキルエステル錯体などの白金−リガンド化合物錯体がより好ましい。これら白金−リガンド化合物錯体の中でも、リガンド化合物の沸点が後述する反応抑制剤の沸点より低い白金−リガンド化合物錯体を用いることが更に好ましい。このような白金−リガンド化合物錯体を用いることにより、架橋密度のコントロールがより容易となり、また、リガンド化合物の層内残存に起因するインキ反発性の低下や、異物付着が抑制される。また、異物付着抑制の観点からは硬化触媒に沸点が１６０℃以上の不揮発性シリコーンオイルを含まないことが好ましい。硬化触媒の含有量は、硬化性の観点から第２のシリコーンゴム層組成物液中０．００１重量％以上が好ましく、０．０１重量％以上がより好ましい。また、第２のシリコーンゴム層組成物液や、その溶液の安定性の観点から、第２のシリコーンゴム層組成物液中２０重量％以下が好ましく、１５重量％以下がより好ましい。
【０１３６】
反応抑制剤としては、ヒドロシリル化反応抑制剤または反応遅延剤として公知のものを用いることができる。アミン化合物、アセチレン化合物が好ましく、ピリジン、ピコリン、ジピリジルや、アセチレンアルコール、アセチレンシランなどがより好ましく挙げられる。これらを２種以上含有してもよい。これらの反応抑制剤を含有することにより、第２のシリコーンゴム層組成物液や、その溶液の安定性が向上する。中でも、沸点が１６０℃以下の反応抑制剤を用いることが好ましい。沸点が１６０℃以下であれば、常温下または加熱下において反応抑制剤が速やかに系外へ揮発することにより高速硬化性の点で有利であり、また、反応抑制剤の層内残存に起因するインキ反発性の低下や、異物付着が抑制される。沸点が１６０℃以下の反応抑制剤としては、ピリジン（沸点：１１５℃）、２−ブタノンオキシム（沸点：１５３℃）、２−プロピン−１−オール（沸点：１１３℃）、２−メチル−３−ブチン−２−オール（沸点：１０３℃）、３−メチル−１−ペンチン−３−オール（沸点：１２２℃）、３，５−ジメチル−１−ヘキシン−３−オール（沸点：１５０℃）、エチニルトリエチルシラン（沸点：１３６℃）などを挙げることができるが、これらに限定されない。また、反応抑制剤は揮発しやすいほどよいというものではなく、前述したように白金のリガンド化合物との揮発性の関係も重要である。分子中にビニル基などのヒドロシリル化反応に携わる官能基を含む白金のリガンド化合物よりも先に反応抑制剤が揮発すると、白金のリガンド化合物の多くが系内に残存した状態で付加反応が開始されるため、架橋密度のコントロールが困難となり、また、白金のリガンド化合物の層内残存に起因するインキ反発性の低下や、異物付着が起こりやすくなる。このような理由から、白金のリガンド化合物の沸点以上の沸点を有する反応抑制剤を用いることが好ましい。例えば、白金のリガンド化合物がジビニルジメチルシラン（沸点：８２℃）である場合、反応抑制剤として２−メチル−３−ブチン−２−オール（沸点：１０３℃）を用いても架橋密度のコントロールが容易であるが、白金のリガンド化合物が１，３−ジビニルテトラメチルジシロキサン（沸点：１３９℃）である場合には、反応抑制剤として２−メチル−３−ブチン−２−オール（沸点：１０３℃）を用いると架橋密度のコントロールが困難となるため、３，５−ジメチル−１−ヘキシン−３−オール（沸点：１５０℃）などのより沸点の高い反応抑制剤を用いることが好ましい。
【０１３７】
反応抑制剤の含有量は、第２のシリコーンゴム層組成物液や、その溶液の安定性の観点から、第２のシリコーンゴム層組成物液中０．０１重量％以上が好ましく、０．１重量％以上がより好ましい。また、第２のシリコーンゴム層の硬化性の観点から、第２のシリコーンゴム層組成物液中２０重量％以下が好ましく、１５重量％以下がより好ましい。
【０１３８】
第２のシリコーンゴム層の膜重量としては、０．０５〜０．４ｇ／ｍ２の範囲内であることが好ましい。膜重量が０．０５ｇ／ｍ２以上であれば版表面への異物付着が抑制され、また、０．４ｇ／ｍ２以下であれば画像再現性の低下を抑制できるため、０．０５ｇ／ｍ２から０．４ｇ／ｍ２の範囲内であれば版表面への異物付着抑制と画像再現性を両立することができる。０．１ｇ／ｍ２から０．３ｇ／ｍ２の範囲内であることがより好ましい。また、第１のシリコーンゴム層と第２のシリコーンゴム層の合計の膜重量としては１ｇ／ｍ２から１０ｇ／ｍ２の範囲内であることが好ましい。第１のシリコーンゴム層と第２のシリコーンゴム層の合計の膜重量を１ｇ／ｍ２以上とすることで印刷版のインキ反発性や耐傷性、耐刷性が十分となり、１０ｇ／ｍ２以下とすることで経済的見地から不利とならず、画像再現性、インキマイレージの低下が起こりにくい。
【０１３９】
また、インキ反発性の観点から、第２のシリコーンゴム層組成物液中にはシランカップリング剤を含まないことが好ましい。
【０１４０】
異物付着抑制の観点から、第２のシリコーンゴム層組成物液中に含まれるシリコーンオイル、および／または、その他の不揮発性オイルの合計が１０重量％以下であることが好ましく、５重量％以下であることがより好ましく、一切含まないことが更に好ましい。
【０１４１】
第２のシリコーンゴム層組成物液中、ビニル基含有シリコーン化合物とＳｉＨ基含有化合物の含有量の合計が、９０重量％以上であることが好ましく、９５質量％以上であることがより好ましく、９８重量％以上であることが更に好ましい。
【０１４２】
次に、第１のシリコーンゴム層上に第２のシリコーンゴム層組成物液や、その溶液を塗布する工程を説明する。第１のシリコーンゴム層上に第２のシリコーンゴム層組成物液を塗布してもよいし、第２のシリコーンゴム層組成物液を溶剤に溶解し、その溶液を塗布してもよい。
【０１４３】
第２のシリコーンゴム層組成物液は、前述のビニル基含有シリコーン化合物またはＳｉＨ基含有シリコーン化合物と、ＳｉＨ基含有化合物またはビニル基含有化合物、反応触媒、および、必要に応じて反応遅延剤などの他の成分を含有する。
【０１４４】
第２のシリコーンゴム層組成物溶液に用いられる溶剤としては、例えば、脂肪族、脂環族、芳香族の炭化水素や、ハロゲン化炭化水素、鎖状または環状のエーテル化合物などが挙げられる。中でも、経済性や安全性の観点から、脂肪族または脂環族の炭化水素が好ましい。また、第２のシリコーンゴム層組成物液の溶解性、および、第１のシリコーンゴム層への塗工性の観点から、これら溶剤の溶解度パラメーターは、１６．４（ＭＰａ）１／２以下が好ましく、１５．４（ＭＰａ）１／２以下がより好ましく、１４．４（ＭＰａ）１／２以下がさらに好ましい。また、安全性や取り扱い性の観点から、沸点が６０℃以上であることが好ましく、８０℃以上であることがより好ましい。一方、塗液の乾燥性の観点から、沸点が１５０℃以下であることが好ましく、１２０℃以下であることがより好ましい。このような溶剤の具体例としては、炭素数が６〜９の直鎖状または分岐状の脂肪族炭化水素や、シクロヘキサン、メチルシクロヘキサン、エチルシクロヘキサン、ジメチルシクロヘキサン、トリメチルシクロヘキサンなどの脂環族炭化水素などを挙げることができる。これら溶剤の２種以上を意図的に混合して用いてもよいし、これら溶剤があらかじめ混合された以下に代表されるような市販の溶剤を用いてもよい。
【０１４５】
分岐状脂肪族炭化水素の混合物：例えば、“マルカゾール”８（丸善石油化学（株）製）、“アイソパー”Ｃ、“アイソパー”Ｅ（いずれもエクソンモービルケミカル社製）、“ＩＰソルベント”１０１６（出光興産（株）製）、“アイソゾール”２００（ＪＸ日鉱日石エネルギー（株）製）など。
【０１４６】
脂環族炭化水素の混合物：例えば、“エクソール”ＤＳＰ８０／１００、“エクソール”ＤＳＰ１００／１４０、“エクソール”Ｄ３０、（いずれもエクソンモービルケミカル社製）、ＣＳ揮発油（ＪＸ日鉱日石エネルギー（株）製）など。
【０１４７】
また、前述の溶剤以外の溶剤を混合して用いることもできるが、第２のシリコーンゴム層組成物液の溶解性、および、第１のシリコーンゴム層への塗工性の観点から、前述の溶剤が全溶剤中８０体積％以上含まれることが好ましく、９０体積％以上含まれることがより好ましい。
【０１４８】
以下に、（ｉ）第２のシリコーンゴム層組成物液、（ｉｉ）第２のシリコーンゴム層組成物溶液の具体的な作製方法を記載する。
【０１４９】
（ｉ）第２のシリコーンゴム層組成物液（無溶剤）
例えば、ビニル基含有シリコーン化合物、ＳｉＨ基含有化合物、および必要に応じて反応抑制剤やその他の添加剤を添加し、攪拌混合することにより第２のシリコーン層組成物液前駆体を得る。得られた第２のシリコーン層組成物液前駆体中に、反応触媒を添加し、撹拌混合して成分を均一とし、液中に混入した気泡を脱泡することで、第２のシリコーンゴム層組成物液を得る。脱泡は自然脱泡でも減圧脱泡でもよいが、液の粘度が高い場合には減圧脱泡がより好ましい。
【０１５０】
（ｉｉ）第２のシリコーンゴム層組成物溶液（溶剤含有）
例えば、溶剤、ビニル基含有シリコーン化合物、ＳｉＨ基含有化合物、および必要に応じて反応抑制剤やその他の添加剤を添加し、攪拌混合することにより第２のシリコーン層組成物溶液の前駆体を得る。得られた第２のシリコーン層組成物溶液の前駆体中に、反応触媒を添加し、撹拌混合して成分を均一とし、液中に混入した気泡を脱泡することで、第２のシリコーンゴム層組成物溶液を得る。脱泡は自然脱泡でも減圧脱泡でもよい。第２のシリコーンゴム層組成物溶液中の全固形分の濃度は、０．５〜１０重量％が好ましい。
【０１５１】
第２のシリコーンゴム層組成物液や、その溶液を塗布する際、第1のシリコーンゴム層表面に付着した水分を可能な限り除去することが接着性の観点から好ましい。具体的には、乾燥ガスを充填、または、連続供給することで水分を除去した空間で、第２のシリコーンゴム層組成物や、その溶液を塗布する方法が挙げられる。
【０１５２】
第２のシリコーンゴム層組成物や、その溶液を第１のシリコーンゴム層上に塗布する塗布装置としては、スリットダイコーター、ダイレクトグラビアコーター、オフセットグラビアコーター、リバースロールコーター、ナチュラルロールコーター、エアーナイフコーター、ロールブレードコーター、バリバーロールブレードコーター、トゥーストリームコーター、ロッドコーター、ディップコーター、カーテンコーター、スピンコーターなどが挙げられる。塗膜精度や生産性およびコストの面で、スリットダイコーター、グラビアコーター、ロールコーターが特に好ましい。
【０１５３】
第２のシリコーンゴム層組成物液や、その溶液の塗布重量は、前述した第２のシリコーンゴム層の膜重量の範囲内であれば任意に選択することができる。
【０１５４】
第２のシリコーンゴム層組成物液や、その溶液を塗布し、第２のシリコーンゴム層を硬化することで第１のシリコーンゴム層の表面付近にシリコーンゴム層が追加される。乾燥や硬化を促進させる目的で加熱処理を行ってもよい。第２のシリコーンゴム層組成物液や、その溶液は、塗布後、直ちに加熱されることが第２のシリコーンゴム層組成物液の硬化性や第１のシリコーンゴム層との接着性の観点から好ましい。加熱する場合には、熱風乾燥機、赤外線乾燥機などを用いて、３０〜１９０℃、より好ましくは５０〜１５０℃の温度で、３０秒〜５分間乾燥することが好ましい。
【０１５５】
シリコーンゴム層中に存在するビニル基量については、シリコーンゴム層表面をＦＴ−ＩＲ−ＡＴＲ法（以下、ＡＴＲ法と記載）により測定することで確認することができる。ＡＴＲ法とは、ＩＲＥ（internal reflectance element)とよばれる屈折率の大きいプリズムに試料を接触させ、ＩＲＥに赤外光を入射した際、ＩＲＥと試料の界面に発生するエバネッセント波（Ｅ波）が試料に吸収され、結果としてＩＲＥを通過する光量に変化が生じる現象を観測する方法であり、特に光を透過しない試料の表面分析に頻繁に用いられる一般公知の分析手法である。Ｅ波の振幅が界面での振幅に対して１／ｅに減衰する深さを赤外光の染み込み深さ（ｄｐ）といい、式（６）で表わされる。赤外光の染み込み深さはＩＲＥの屈折率と光の入射角と波長に依存している。赤外光の染み込み深さには波長依存性があるため、低波数側の染み込み深さが高波数側の染み込み深さに比べて深くなることがわかっている。
【０１５６】
【化１１】
2015114447.tif 000012
【０１５７】
ｄＰ：光の染み込み深さ
θ：入射角
ｎ１：ＩＲＥの屈折率
ｎ２：試料の屈折率
λ：光の波長
ビニル基を含むシリコーンゴム層をＡＴＲ法で測定すると、３０５５ｃｍ−１付近にビニル基のＣ−Ｈ伸縮振動（非対称）に由来する特性吸収帯が検出される。実際の吸収強度はＩＲＥと試料の接触の状態などの測定条件によって変動する可能性があるため、ビニル基を測定する場合にはＳｉ−ＣＨ３のＣ−Ｈ伸縮振動に由来する特性吸収帯の吸収強度を同時に測定し、この吸収強度に対する前記ビニル基の特性吸収帯の相対吸収強度（ｃ）を用いる。前述したとおり、シリコーンゴム層への光（測定に使用する光）の染み込み深さは光の波数（波長）に依存するが、３０５５ｃｍ−１付近のビニル基のＣ−Ｈ伸縮振動（非対称）に由来する特性吸収帯と２９６３ｃｍ−１付近Ｓｉ−ＣＨ３のＣ−Ｈ伸縮振動（非対称）に由来する特性吸収帯は、波数の差が小さいためほぼ同一の染み込み深さとなると推定される。
【０１５８】
具体的には、測定により得られた３０５５ｃｍ−１付近、および、２９６３ｃｍ−１付近の両ピークについて、ピークの裾野部分で引いたベースラインからのピーク高さをそれぞれの吸収強度とし、これらの比を算出することにより相対吸収強度を求めることができる。
【０１５９】
測定に使用するＩＲＥの種類（屈折率）や光の入射角を変更することで、光の染み込み深さを変えて測定を行うことができる。例えば、ＩＲＥとしてＧｅ（屈折率＝４．０）を用いて入射角を７０度とした場合、シリコーンゴム層（屈折率＝１．４）への波数３０００ｃｍ−１の光の染み込み深さは０．１５２μｍ程度であり、ＩＲＥとしてＺｎＳｅ（屈折率＝２．４）を用いて入射角を４５度とした場合は、シリコーンゴム層への波数３０００ｃｍ−１の光の染み込み深さは０．５５３μｍ程度である。
【０１６０】
シリコーンゴム層表面でのＦＴ−ＩＲ−ＡＴＲ法Ｇｅ結晶７０度測定におけるＳｉ−ＣＨ３のＣ−Ｈ伸縮振動に由来する特性吸収帯の吸収強度に対するビニル基のＣ−Ｈ伸縮振動に由来する特性吸収帯の相対吸収強度をｃとしたとき、相対吸収強度ｃが０．０１以上であることが好ましい。シリコーンゴム層表面への異物付着抑制の観点から、相対吸収強度ｃは０．０１以上であることが好ましく、より好ましくは０．０２以上である。相対吸収強度が０．０１よりも小さいと、十分な架橋密度が得られにくいことからシリコーンゴム層表面に異物が付着しやすくなる。
【０１６１】
さらに、シリコーンゴム層表面でのＦＴ−ＩＲ−ＡＴＲ法ＺｎＳｅ結晶４５度測定におけるＳｉ−ＣＨ３のＣ−Ｈ伸縮振動に由来する特性吸収帯の吸収強度に対するビニル基のＣ−Ｈ伸縮振動に由来する特性吸収帯の相対吸収強度をｆとしたとき、前述の相対吸収強度ｃとの比（ｆ／ｃ）が０．２５〜０．７５の範囲内であることが好ましい。シリコーンゴム層表面への異物付着抑制と画像再現性の両立の観点から、相対吸収強度の比（ｆ／ｃ）は０．２５〜０．７５の範囲内であることが好ましい。相対吸収強度の比が０．２５より小さい場合は、シリコーンゴム層表面に異物が付着しやすくなり、０．７５より大きい場合は画像再現性が低下しやすくなる。シリコーンゴム層の組成が均一である場合、深さによる相対吸収強度に明確な差は認められず、相対吸収強度の比（ｆ／ｃ）は１に近似する。
【０１６２】
本発明において、相対的に柔らかい第１のシリコーンゴム層上に相対的に硬い第２のシリコーンゴム層を形成することが版表面への異物付着抑制、インキ反発性、画像再現性を同時に満足できる点で好ましい。各シリコーンゴム層組成物液や、その溶液に準じた成分を用いて厚みを持ったシリコーンゴムシートをモデル的に作製し、その硬さを測定することで各シリコーンゴム層の硬さの指標とすることができる。シリコーンゴムシートの硬さは、試験規格であるＪＩＳ  Ｋ  ６２５３−３（２０１２）に準じた、デュロメータを用いた測定が簡便であるため好ましい。シリコーンゴムシートは例えば次の方法により作製することができる。シリコーンゴムシート作製用容器中でシリコーンゴム層組成物液や、その溶液を均一に混合し、自然脱泡、または、減圧脱泡したのち、シリコーンゴム層組成物液を硬化させることによりシリコーンゴムシートが得られる。シリコーンゴム層組成物液の硬化を促進するために加熱することが好ましい。また、シリコーンゴム層組成物液や、その溶液の混合をより容易とするために、シリコーンゴムシート作製用容器とは別の容器中であらかじめシリコーンゴム層組成物液を均一に混合したのち、この混合液をシリコーンゴムシート作製用容器に移してもよい。シリコーンゴム層組成物液や、その溶液の混合、および、混合液のシリコーンゴムシート作製用容器への移し替えの操作は水分の影響を受けにくい窒素雰囲気下で行うことが好ましい。シリコーンゴムシート作製用の容器としては、加熱時の耐熱性や硬化後のシリコーンゴムシートの取り出しやすさの点からＰＦＡ製の容器を用いることが好ましい。
【０１６３】
第１のシリコーンゴム層としては、上記シリコーンゴムシートとした際の硬さが第２のシリコーンゴム層をシリコーンゴムシートとしたときの硬さよりも小さく、Ａ１５以下となる組成であることが好ましい。シリコーンゴムシートとした際の硬さがＡ１５以下となる組成で第１のシリコーンゴム層を構成した場合、現像性や耐傷性が良好となる。一方、第２のシリコーンゴム層としては、シリコーンゴムシートとした際の硬さが第一のシリコーンゴム層をシリコーンゴムシートとした時の硬さよりも大きく、Ａ２５〜Ａ７０の範囲内となる組成であることが好ましい。シリコーンゴムシートとした際の硬さがＡ２５以上となる組成で第２のシリコーンゴム層を構成した場合、異物の付着を抑制でき、シリコーンゴムシートとした際の硬さがＡ７０以下となる組成で第２のシリコーンゴム層を構成した場合、良好なインキ反発性が得られる。すなわち、シリコーンゴムシートとした際の硬さがＡ２５〜Ａ７０の範囲内となる組成で第２のシリコーンゴム層を構成した場合、異物の付着抑制とインキ反発性を同時に満足できる。
【０１６４】
本発明の印刷版原版や、その印刷版原版の積層体は、版面を保護する目的で版面上に合紙を有してもよい。
【０１６５】
合紙としては、秤量３０〜１２０ｇ／ｍ２のものが好ましく、より好ましくは３０〜９０ｇ／ｍ２である。秤量３０ｇ／ｍ２以上であれば機械的強度が十分であり、１２０ｇ／ｍ２以下であれば経済的に有利であるばかりでなく、印刷版原版と紙の積層体が薄くなり、作業性が有利になる。好ましく用いられる合紙の例として、例えば、情報記録原紙４０ｇ／ｍ２（名古屋パルプ（株）製）、金属合紙３０ｇ／ｍ２（名古屋パルプ（株）製）、未晒しクラフト紙５０ｇ／ｍ２（中越パルプ工業（株）製）、ＮＩＰ用紙５２ｇ／ｍ２（中越パルプ工業（株）製）、純白ロール紙４５ｇ／ｍ２（王子製紙（株）製）、クルパック７３ｇ／ｍ２（王子製紙（株）製）などが挙げられるがこれらに限定されるものではない。
【０１６６】
次に、本発明によって得られた印刷版原版から印刷版を製造する方法について説明する。印刷版の製造方法は、少なくとも上記本発明の印刷版原版を露光する工程（露光工程）、露光部または未露光部いずれかのシリコーンゴム層を除去する工程（現像工程）を含む。
【０１６７】
まず、露光工程について説明する。本発明の印刷版原版を露光する方法としては、（１）ポジ用、または、ネガ用の原画フィルムを印刷版原版表面に密着させた後、原画フィルム側から全面に紫外線照射を行う方法と、（２）原画フィルムを用いることなく、デジタルデータに従い、特定発光波長のレーザー光により直描型印刷版原版に直接画像を書き込む方法（ＣＴＰ）とが挙げられる。ＣＴＰ方式での露光に用いられるレーザー光源としては、発光波長領域が３５０〜１５００ｎｍの範囲にあるものが挙げられる。
【０１６８】
次に、現像工程について説明する。露光後の印刷版原版は、液体の存在下または非存在下で摩擦することにより、露光部または未露光部いずれかのシリコーンゴム層が除去される。摩擦処理としては、例えば、（ｉ）液体の非存在下、現像用パッド、ブラシ、乾燥木綿パッドなどで版面を擦る方法、（ｉｉ）水または界面活性剤を添加した水を含浸した不織布、脱脂綿、布、スポンジなどで版面を拭き取る方法、（ｉｉｉ）水または界面活性剤を添加した水を版面に接触させながら回転ブラシで擦る方法、（ｉｖ）高圧の水や温水、または水蒸気を版面に噴射する方法などが挙げられる。界面活性剤としては、水溶液にしたときにｐＨが５〜８になるものが好ましく、界面活性剤の含有量としては水溶液の１０重量％以下であることが好ましい。このような水溶液は安全性が高く、廃棄コストなどの経済性の点でも好ましい。
【０１６９】
現像に先立ち、前処理液中に一定時間版を浸漬する前処理を行ってもよい。前処理液としては、例えば、水、水にアルコールやケトン、エステル、カルボン酸などの極性溶媒を添加したもの、脂肪族炭化水素類、芳香族炭化水素類などの少なくとも１種からなる溶媒に極性溶媒を添加したもの、あるいは極性溶媒が用いられる。中でも、グリコール化合物あるいはグリコールエーテル化合物を主成分として用いた前処理液が好ましい。また、前処理液中にアミン化合物や、前述した界面活性剤などを添加してもよい。
【０１７０】
前処理液としては、特開昭６３−１７９３６１号公報、特開平４−１６３５５７号公報、特開平４−３４３３６０号公報、特開平９−３４１３２号公報、ＷＯ１９９７／０１７６３４号公報に記載された前処理液などを挙げることができる。前処理液の具体例としては、ＰＰ−１、ＰＰ−３、ＰＰ−Ｆ、ＰＰ−ＦＩＩ、ＰＴＳ−１、ＰＨ−７Ｎ、ＣＰ−１、ＮＰ−１、ＤＰ−１（いずれも東レ（株）製）などを挙げることができる。
【０１７１】
また、画線部の視認性や網点の計測精度を高める目的から、水または界面活性剤を添加した水にクリスタルバイオレット、ビクトリアピュアブルー、アストラゾンレッドなどの染料を添加して現像と同時に画線部のインキ受容層の染色を行うこともできる。さらには、現像の後に上記の染料を添加した液によって染色することもできる。
【０１７２】
上記現像工程の一部または全部は、自動現像機により自動的に行うこともできる。自動現像機としては現像部のみの装置、前処理部および現像部がこの順に設けられた装置、前処理部、現像部および後処理部がこの順に設けられた装置、前処理部、現像部、後処理部および水洗部がこの順に設けられた装置などを使用できる。このような自動現像機の具体例としては、ＴＷＬ−６５０シリーズ、ＴＷＬ−８６０シリーズ、ＴＷＬ−１１６０シリーズ（いずれも東レ（株）製）などや、特開平４−２２６５号公報、特開平５−２２７２号公報、特開平５−６０００号公報などに開示されている自動現像機を挙げることができ、これらを単独または併用して使用することができる。
【０１７３】
現像後の印刷版において、非画線部（シリコーンゴム層残存部）の第２のシリコーンゴム層が下部のシリコーンゴム層上に残存していることが画像再現性とインキ反発性の両立の観点から好ましい。第２のシリコーンゴム層が除去されるとシリコーンゴム層全体としての厚さが薄くなるため、インキ反発性が低下しやすくなる。また、第２のシリコーンゴム層が除去される前提でシリコーンゴム層全体の厚さを厚くした場合には画像再現性が低下しやすくなる。
【０１７４】
現像処理された印刷版を積み重ねて保管する場合には、版面保護の目的で、版と版の間に合紙を挟んでおくことが好ましい。
【０１７５】
本発明の印刷版原版を用いて製造された印刷版は、湿し水を用いることなくインキのみで印刷を行う水なし印刷に好適に使用することができる。中でも、本発明の印刷版原版が平版印刷版原版であり、この平版印刷版原版を用いて製造された平版印刷版は水なし印刷に特に好適に使用することができる。
【実施例】
【０１７６】
以下、本発明を実施例によりさらに詳しく説明する。また、各実施例・比較例における評価は次の方法で行った。
【０１７７】
＜各実施例・比較例における評価方法＞
（１）ＦＴ−ＩＲ−ＡＴＲ
平版印刷版原版のシリコーンゴム層中に含まれるビニル基をＦＴ−ＩＲ−ＡＴＲ法により測定した。なお、具体的な装置、ならびに、測定条件は以下の通りである。
【０１７８】
装置：ＦＴＳ−５５Ａ（Ｂｉｏ−Ｒａｄ Ｄｉｇｌａｂ製）
光源：特殊セラミックス
検知器：ＭＣＴ
パージ：窒素ガス
分解能：４ｃｍ−１
積算回数：５１２回
測定方法：ＡＴＲ（減衰全反射）法
測定波長範囲：４０００〜６００ｃｍ−１
付属装置：一回反射型ＡＴＲ測定付属装置（Ｔｈｅ ＳｅａｇｕｌｌＴＭ）
偏光：なし
なお、ＡＴＲ結晶（ＩＲＥ）はシリコーンゴム層表面に圧着した。
【０１７９】
まず、ＩＲＥとしてＧｅ（屈折率：４．０）を用い、入射角７０°の条件で測定を行った（シリコーンゴム層（屈折率：１．４）への波数３０００ｃｍ−１の光の染み込み深さ：０．１５２μｍ）。測定により得られた３０５５ｃｍ−１付近のビニル基のＣ−Ｈ伸縮振動に由来する特性吸収帯の吸収強度（ａ）と、２９６３ｃｍ−１付近のＳｉ−ＣＨ３のＣ−Ｈ伸縮振動に由来する特性吸収帯の吸収強度（ｂ）から、吸収強度の比（ａ／ｂ）を求め、この値をｃとした。なお、各吸収ピークの裾野部分で引いたベースラインからのピーク高さを吸収強度とした。次に、ＩＲＥをＺｎＳｅ（屈折率：２．４）に変更し、入射角４５°の条件で測定を行った（シリコーンゴム層への波数３０００ｃｍ−１の光の染み込み深さ：０．５５３μｍ）。測定により得られた３０５５ｃｍ−１付近のビニル基のＣ−Ｈ伸縮振動に由来する特性吸収帯の吸収強度（ｄ）と、２９６３ｃｍ−１付近のＳｉ−ＣＨ３のＣ−Ｈ伸縮振動に由来する特性吸収帯の吸収強度（ｅ）から、吸収強度の比（ｄ／ｅ）を求め、この値をｆとした。得られたｃおよびｆの値から、その比（ｆ／ｃ）を求めた。
【０１８０】
（２）版表面からの紙粉脱離性の評価
まず、平版印刷版原版（表面積：１００ｃｍ２）の重量を測定した。次に、版表面全体に、紙粉：“ＫＣフロック（登録商標）”Ｗ−１００（日本製紙ケミカル（株）製）を接触させ、１ｋｇのおもりを乗せて２４時間静置した。おもりを外し、版表面全体に圧縮空気を吹き付けた後に重量を測定し、紙粉付着前との重量差を求めた。紙粉付着前からの重量増加が０〜５ｍｇの場合は◎、６〜１０ｍｇの場合は○、１１〜２０ｍｇの場合は○△、２１〜３０ｍｇの場合は△、３１〜４０ｍｇの場合は△×、４１ｍｇ以上の場合は×と評価した。
【０１８１】
（３）インキ反発性の評価
インキ着肉部作製のため、シリコーンゴム層の一部にサーキットテープ（（株）寺岡製作所製）を貼り付けた平版印刷版原版を、印刷機：“ＯＬＩＶＥＲ”４６６ＳＤ（（株）桜井グラフィックシステムズ製）に装着し、インキ：“アルポＧＴ”墨ＬＬ−ＳＯＹＡ（（株）Ｔ＆Ｋ ＴＯＫＡ製）を用いて、印刷速度：５０００枚／時、ベタ部反射濃度：２．１〜２．２の条件で、版面温度のみ２６℃、２８℃、３０℃、３２℃、３４℃に変更してコート紙：ＯＫトップコート＋（王子製紙（株）製）への印刷を行った。得られた印刷物の非画線部を目視観察し、３４℃でも地汚れが認められない場合は◎、３４℃で地汚れが認められる場合は○、３２℃で地汚れが認められる場合は○△、３０℃で地汚れが認められる場合は△、２８℃で地汚れが認められる場合は△×、２６℃でも地汚れが認められる場合は×と評価した。
【０１８２】
（４）画像再現性の評価
平版印刷版原版をレーザー露光機：“ＰｌａｔｅＲｉｔｅ”８８００Ｅ（大日本スクリーン製造（株）製）に装着し、露光量：１５０ｍＪ／ｃｍ２の条件で０．５〜４％の網点画像（ＡＭ１７５線（２４００ｄｐｉ））を露光し、以下現像条件で現像を行った。
【０１８３】
＜現像条件＞
自動現像機：ＴＷＬ−１１６０ＧＩＩ（東レ（株）製）
現像液：水道水（液温：３５℃）
水洗：水道水
現像速度：６０ｃｍ／ｍｉｎ
得られた平版印刷版の画像再現性を光学顕微鏡（対物レンズ：１０〜５０倍、接眼レンズ：１０倍）で観察し、０．５％網点を９割以上再現する場合は◎、１％網点を９割以上再現する場合は○、２％網点を９割以上再現する場合は○△、３％網点を９割以上再現する場合は△、４％網点を９割以上再現する場合は△×、４％網点の再現が９割未満の場合は×と評価した。また、本来残存すべき未露光部分のシリコーンゴム層の大部分が現像によって剥がれた場合には×（Ｓ）と評価した。
【０１８４】
（５）シリコーンゴムシートの硬さ測定
＜シリコーンゴムシートの作製＞
各シリコーンゴム層組成物溶液のうち、溶剤および触媒以外の各成分をポリプロピレン製ディスポカップに投入し、成分が均一になるまで混合したのち、触媒を添加し、成分が均一になるまで更に混合した。得られた混合液：８５ｇをＰＦＡシャーレ（アズワン製、型番：１００型（身の直径：１０ｃｍ、身の高さ：１．５ｃｍ、容積：１１７．８ｃｍ３））に移した（ここまでの操作は窒素雰囲気のグローブボックス内で行った）のち、シャーレを真空定温乾燥器：ＤＰ２２（ヤマト科学（株）製）にセットし、液中の気泡を減圧脱泡した。乾燥器内を常圧に戻したのち、乾燥器内温度を室温から１５０℃まで徐々に昇温（１℃／分）し、１５０℃に到達後５時間保持した。加熱を止め、乾燥器内温度が３５℃以下になるまで徐々に冷却した。乾燥器から取り出したシャーレを温度２３℃、湿度５０％の環境下で３日間保管したのち、シャーレから取り外すことで各シリコーンゴム層組成に準じたシリコーンゴムシートを得た。
【０１８５】
＜シリコーンゴムシートの厚さ測定＞
定圧厚さ測定器：ＰＧ−２０（（株）テクロック製）を用いて測定した。
【０１８６】
＜シリコーンゴムシートの硬さ測定＞
ＪＩＳ  Ｋ  ６２５３−３（２０１２）に準じた方法でシリコーンゴムシートのデュロメータ硬さを測定した。測定は温度：２３℃、湿度：５０％の環境下で実施し、測定値は６ｍｍ以上の間隔を空けて測定した５箇所の測定値の中央値とした。なお、測定には以下の機器を使用した。
【０１８７】
デュロメータ：ＧＳ−７１９Ｒ（（株）テクロック製、タイプＡ）
測定スタンド：ＧＳ−６１０（（株）テクロック製）
（実施例１）
厚さ０．２４ｍｍの脱脂したアルミ基板（三菱アルミ（株）製）上に、下記の断熱層組成物溶液を塗布し、２００℃で９０秒間乾燥し、膜重量１０ｇ／ｍ２の断熱層を設けた。
【０１８８】
＜断熱層組成物溶液＞
容器中に下記（ａ）成分を投入し、スリーワンモーターにて攪拌しながら（ｂ）、（ｃ）、（ｄ）、（ｅ）成分を順次ゆっくりと投入し、成分が均一になるまで攪拌混合した。得られた混合液中に（ｆ）、（ｇ）成分を投入して１０分間攪拌混合することで断熱層組成物溶液を得た。
（ａ）酸化チタン分散液：“タイペーク”（登録商標）ＣＲ−５０（石原産業（株）製）のＮ，Ｎ−ジメチルホルムアミド分散液（酸化チタン５０重量％）：６０重量部
（ｂ）エポキシ樹脂：“ＪＥＲ”（登録商標）１０１０（三菱化学（株）製）：３５重量部
（ｃ）ポリウレタン：“サンプレン”（登録商標）ＬＱ−Ｔ１３３１Ｄ（三洋化成工業（株）製、固形分濃度：２０重量％）：３７５重量部
（ｄ）Ｎ，Ｎ−ジメチルホルムアミド：７３０重量部
（ｅ）メチルエチルケトン：２５０重量部
（ｆ）アルミキレート：“アルミキレート”ＡＬＣＨ−ＴＲ（川研ファインケミカル（株）製）：１０重量部
（ｇ）レベリング剤：“ディスパロン”（登録商標）ＬＣ９５１（楠本化成（株）製、固形分：１０重量％）：１重量部
＜酸化チタン分散液の作製＞
ジルコニアビーズ：“ＹＴＺ”（登録商標）ボール（φ１ｍｍ、（株）ニッカトー製）１６００．０ｇを充填した密閉可能なガラス製規格瓶中に、Ｎ，Ｎ−ジメチルホルムアミド：７００．０ｇ、“ＪＥＲ”（登録商標）１０１０（三菱化学（株）製）：３７．５ｇ、“タイペーク”（登録商標）ＣＲ−５０（石原産業（株）製）：２６２．５．０ｇを投入し、密閉後、小型ボールミル回転架台（アズワン（株）製）にセットし、０．４ｍ／秒の回転速度で７日間分散することで、酸化チタン分散液を得た。
【０１８９】
次いで、下記の熱膨張型感熱層組成物溶液を前記断熱層上に塗布し、１２０℃で３０秒間加熱し、膜重量１．４ｇ／ｍ２の熱膨張型感熱層を設けた。なお、熱膨張型感熱層組成物溶液は、下記成分を室温にて撹拌混合することにより得た。
【０１９０】
＜熱膨張型感熱層組成物溶液＞
（ａ）フェノールホルムアルデヒドノボラック樹脂：“スミライトレジン”（登録商標）ＰＲ５０７１６（住友ベークライト（株）製、重量平均分子量：約３５００）：１００重量部
（ｂ）ポリウレタン溶液：“サンプレン”（登録商標）ＬＱ−Ｘ５（三洋化成工業（株）製、５０モル％以上が芳香族ポリイソシアネートのポリイソシアネートとポリエステルポリオールより得られるポリウレタン、熱軟化点：１８５℃、固形分濃度：３０重量％）：５６重量部
（ｃ）赤外線吸収染料：“ＰＲＯＪＥＴ”８２５ＬＤＩ（（株）Ａｖｅｃｉａ製）：１５重量部
（ｄ）チタニウムジ−ｎ−ブトキシビス（アセチルアセトネート）溶液：“ナーセム”（登録商標）チタン（日本化学産業（株）製、固形分濃度：７３重量％）：１２重量部
（ｅ）テトラヒドロフラン（沸点：６６℃）：６２０重量部
（ｆ）メチルエチルケトン（沸点：７９℃）：５１重量部
（ｇ）エタノール（沸点：７８℃）：１２９重量部
（ｈ）イソパラフィン：“アイソパー”（登録商標）Ｍ（エクソンモービルケミカル社製、沸点：２２３〜２５４℃、溶解度パラメーター：１４．７（ＭＰａ）１／２）：１７重量部
上記熱膨張型感熱層を設けた試料を用いて、光学顕微鏡：“ＥＣＬＩＰＳＥ”Ｌ２００（（株）ニコン製）により相分離構造の有無を観察したところ、ポリウレタンを相対的に少なく含むマトリックス相の中に、ポリウレタンを相対的に多く含む相が網目状に分布した相分離構造が確認された。
【０１９１】
次いで、下記の第１のシリコーンゴム層組成物溶液−１を前記熱膨張型感熱層上に塗布し、１３５℃で８０秒間加熱し、膜重量１．９１ｇ／ｍ２（膜厚１．９５μｍ）の第１のシリコーンゴム層を設けた。
【０１９２】
＜第１のシリコーンゴム層組成物溶液−１＞
容器中に下記（ａ）、（ｂ）成分を投入し、成分が均一になるまで攪拌混合した。得られた溶液を乾燥窒素で２０分間バブリングすることで溶液中の水分を除去した。得られた溶液中に（ｃ）成分を投入して１０分間攪拌混合し、（ｄ）成分を投入して１０分間攪拌混合し、更に（ｅ）成分を投入して１０分間攪拌混合した。塗布直前に（ｆ）成分を投入し攪拌混合することで第１のシリコーンゴム層組成物溶液−１を得た。
（ａ）イソパラフィン：“アイソパー”（登録商標）Ｅ（エクソンモービルケミカル社製）：８９２３．３重量部
（ｂ）両末端ジメチルビニルシロキシ−ポリジメチルシロキサン：“ＴＦ”−２２（東レ・ダウコーニング（株）製、重量平均分子量：１０００００、ビニル基当量：５００００、１分子中のビニル基数：２．０個）：９０３．８重量部
（ｃ）ビニルトリス（メチルエチルケトオキシミノ）シラン：３０．０重量部
（ｄ）白金触媒：ＸＣ９４−Ｃ４３２６（モメンティブ・パフォーマンス・マテリアルズ・ジャパン合同会社製、シリコーンオイル：不含）：４０．０重量部
（ｅ）両末端トリメチルシロキシ−ポリメチルハイドロシロキサン：“ＨＭＳ”−９９３（ゲレスト社製、重量平均分子量：２２５０、ＳｉＨ基当量：６４、１分子中のＳｉＨ基数：３５．２個）：３６．２重量部
（ｆ）下記顔料分散液：６６．７重量部
＜顔料分散液の作製＞
ジルコニアビーズ：“ＹＴＺ”（登録商標）ボール（φ０．６ｍｍ、（株）ニッカトー製）２０００ｇを充填した密閉可能なガラス製規格瓶中に、“アイソパー”（登録商標）Ｇ（エクソンモービルケミカル社製）：２７５ｇ、“プレンアクト”（登録商標）ＫＲ−ＴＴＳ（味の素ファインテクノ（株）製）：７５ｇ、Ｎ６５０紺青（大日精化（株）製）：１５０ｇを投入し、密閉後、小型ボールミル回転架台（アズワン（株）製）にセットし、０．４ｍ／秒の回転速度で１４日間分散することで、顔料分散液を得た。
【０１９３】
次いで、下記の第２のシリコーンゴム層組成物溶液−１を前記第１のシリコーンゴム層上に塗布し、１３５℃で８０秒間加熱し、膜重量０．０５ｇ／ｍ２（膜厚０．０５μｍ）の第２のシリコーンゴム層を設けることで、平版印刷版原版を得た。
【０１９４】
＜第２のシリコーンゴム層組成物溶液−１＞
容器中に下記（ａ）、（ｂ）成分を投入し、成分が均一になるまで攪拌混合した。得られた溶液を乾燥窒素で２０分間バブリングすることで溶液中の水分を除去した。得られた溶液中に（ｃ）成分を投入して５分間攪拌混合し、更に（ｄ）成分を投入して５分間攪拌混合し、最後に（ｅ）成分を投入して５分間攪拌混合することで第２のシリコーンゴム層組成物溶液−１を得た。
（ａ）イソパラフィン：“マルカゾール”８（丸善石油化学（株）製、２，２，４−トリメチルペンタンを主成分とする沸点範囲９６〜１０４℃のイソパラフィン系溶剤）：４８７８０．０重量部
（ｂ）両末端トリメチルシロキシ−ビニルメチルシロキサン−ジメチルシロキサンコポリマー：“ＶＤＴ”−９５４（ゲレスト社製、重量平均分子量：２２６０００、ビニル基当量：６２９、１分子中のビニル基数：３５９個）：９６４．０重量部
（ｃ）反応遅延剤：２−メチル−３−ブチン−２−オール：２０．０重量部
（ｄ）白金触媒：ＸＣ９４−Ｃ４３２６：２００．０重量部
（ｅ）両末端トリメチルシロキシ−メチルハイドロシロキサン−ジメチルシロキサンコポリマー：“ＨＭＳ”−５０１（ゲレスト社製、重量平均分子量：１０５０、ＳｉＨ基当量：１３５、１分子中のＳｉＨ基数：７．８個）：３６．０重量部
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０１９５】
得られた平版印刷版原版のＡＴＲ法による測定において、ｃ＝０．０１３８、ｆ＝０．００３８、ｆ／ｃ＝０．２７であった。
【０１９６】
版表面からの紙粉脱離性の評価において、紙粉付着前からの重量増加は５．５ｍｇであった。
【０１９７】
インキ反発性の評価において、版面温度が３４℃でも地汚れが認められなかった。
【０１９８】
画像再現性の評価において、０．５％網点を９割以上再現していた。
【０１９９】
第１のシリコーンゴム層組成に準じて作製したシリコーンゴムシートの厚さは１１ｍｍであり、硬さはＡ８であった。
【０２００】
第２のシリコーンゴム層組成に準じて作製したシリコーンゴムシートの厚さは１１ｍｍであり、硬さはＡ４９であった。
【０２０１】
（実施例２）
第１のシリコーンゴム層の膜重量を１．８６ｇ／ｍ２（膜厚１．９０μｍ）に、第２のシリコーンゴム層の膜重量を０．１０ｇ／ｍ２（膜厚０．１０μｍ）に変更したこと以外は実施例１と同様の方法で平版印刷版原版を得た。
【０２０２】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２０３】
得られた平版印刷版原版のＡＴＲ法による測定において、ｃ＝０．０２７５、ｆ＝０．００７６、ｆ／ｃ＝０．２７であった。
【０２０４】
版表面からの紙粉脱離性の評価において、紙粉付着前からの重量増加は２．５ｍｇであった。
【０２０５】
インキ反発性の評価において、版面温度が３４℃でも地汚れが認められなかった。
【０２０６】
画像再現性の評価において、０．５％網点を９割以上再現していた。
【０２０７】
（実施例３）
第１のシリコーンゴム層の膜重量を１．８１ｇ／ｍ２（膜厚１．８５μｍ）に、第２のシリコーンゴム層の膜重量を０．１５ｇ／ｍ２（膜厚０．１５μｍ）に変更したこと以外は実施例１と同様の方法で平版印刷版原版を得た。
【０２０８】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２０９】
得られた平版印刷版原版のＡＴＲ法による測定において、ｃ＝０．０４１３、ｆ＝０．０１１４、ｆ／ｃ＝０．２７であった。
【０２１０】
版表面からの紙粉脱離性の評価において、紙粉付着前からの重量増加は１．８ｍｇであった。
【０２１１】
インキ反発性の評価において、版面温度が３４℃でも地汚れが認められなかった。
【０２１２】
画像再現性の評価において、０．５％網点を９割以上再現していた。
【０２１３】
（実施例４）
第１のシリコーンゴム層の膜重量を１．７６ｇ／ｍ２（膜厚１．８０μｍ）に、第２のシリコーンゴム層の膜重量を０．２０ｇ／ｍ２（膜厚０．２０μｍ）に変更したこと以外は実施例１と同様の方法で平版印刷版原版を得た。
【０２１４】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２１５】
得られた平版印刷版原版のＡＴＲ法による測定において、ｃ＝０．０４１９、ｆ＝０．０１５１、ｆ／ｃ＝０．３６であった。
【０２１６】
版表面からの紙粉脱離性の評価において、紙粉付着前からの重量増加は１．７ｍｇであった。
【０２１７】
インキ反発性の評価において、版面温度が３４℃でも地汚れが認められなかった。
【０２１８】
画像再現性の評価において、０．５％網点を９割以上再現していた。
【０２１９】
（実施例５）
第１のシリコーンゴム層の膜重量を１．６７ｇ／ｍ２（膜厚１．７０μｍ）に、第２のシリコーンゴム層の膜重量を０．２９ｇ／ｍ２（膜厚０．３０μｍ）に変更したこと以外は実施例１と同様の方法で平版印刷版原版を得た。
【０２２０】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２２１】
得られた平版印刷版原版のＡＴＲ法による測定において、ｃ＝０．０４１９、ｆ＝０．０２２７、ｆ／ｃ＝０．５４であった。
【０２２２】
版表面からの紙粉脱離性の評価において、紙粉付着前からの重量増加は１．６ｍｇであった。
【０２２３】
インキ反発性の評価において、版面温度が３４℃でも地汚れが認められなかった。
【０２２４】
画像再現性の評価において、０．５％網点を９割以上再現していた。
【０２２５】
（実施例６）
第１のシリコーンゴム層の膜重量を１．５７ｇ／ｍ２（膜厚１．６０μｍ）に、第２のシリコーンゴム層の膜重量を０．３９ｇ／ｍ２（膜厚０．４０μｍ）に変更したこと以外は実施例１と同様の方法で平版印刷版原版を得た。
【０２２６】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２２７】
得られた平版印刷版原版のＡＴＲ法による測定において、ｃ＝０．０４１９、ｆ＝０．０３０３、ｆ／ｃ＝０．７２であった。
【０２２８】
版表面からの紙粉脱離性の評価において、紙粉付着前からの重量増加は１．６ｍｇであった。
【０２２９】
インキ反発性の評価において、版面温度が３４℃でも地汚れが認められなかった。
【０２３０】
画像再現性の評価において、１％網点を９割以上再現していた。
【０２３１】
（実施例７）
第１のシリコーンゴム層の膜重量を０．９８ｇ／ｍ２（膜厚１．００μｍ）に、第２のシリコーンゴム層の膜重量を０．９８ｇ／ｍ２（膜厚１．００μｍ）に変更したこと以外は実施例１と同様の方法で平版印刷版原版を得た。
【０２３２】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２３３】
得られた水なし平版印刷版原版のＡＴＲ法による測定において、ｃ＝０．０４１９、ｆ＝０．０４１９、ｆ／ｃ＝１．００であった。
【０２３４】
版表面からの紙粉脱離性の評価において、紙粉付着前からの重量増加は１．６ｍｇであった。
【０２３５】
インキ反発性の評価において、版面温度が３４℃でも地汚れが認められなかった。
【０２３６】
画像再現性の評価において、３％網点を９割以上再現していた。
【０２３７】
（実施例８）
第２のシリコーンゴム層組成物溶液−１を、以下に記載の第２のシリコーンゴム層組成物溶液−２に変更したこと以外は実施例１と同様の方法で平版印刷版原版を得た。
【０２３８】
＜第２のシリコーンゴム層組成物溶液−２＞
（ａ）“マルカゾール”８：４８７８０．０重量部
（ｂ）“ＶＤＴ”−９５４：９４６．０重量部
（ｃ）２−メチル−３−ブチン−２−オール：２０．０重量部
（ｄ）ＸＣ９４−Ｃ４３２６：２００．０重量部
（ｅ）“ＨＭＳ”−５０１：５４．０重量部
第２のシリコーンゴム層組成物液中のビニル基濃度（ａ）は１．５０モル／ｋｇ、ＳｉＨ基濃度（ｂ）は０．４０モル／ｋｇ、濃度比（ｂ／ａ）は０．２７である。
【０２３９】
得られた平版印刷版原版のＡＴＲ法による測定において、ｃ＝０．０１２０、ｆ＝０．００３３、ｆ／ｃ＝０．２７であった。
【０２４０】
版表面からの紙粉脱離性の評価において、紙粉付着前からの重量増加は１．６ｍｇであった。
【０２４１】
インキ反発性の評価において、版面温度が３４℃で地汚れが認められた。
【０２４２】
画像再現性の評価において、０．５％網点を９割以上再現していた。
【０２４３】
第２のシリコーンゴム層組成に準じて作製したシリコーンゴムシートの厚さは１１ｍｍであり、硬さはＡ６５であった。
【０２４４】
（実施例９）
第２のシリコーンゴム層組成物溶液−１を、上記第２のシリコーンゴム層組成物溶液−２に変更したこと以外は実施例３と同様の方法で平版印刷版原版を得た。
【０２４５】
第２のシリコーンゴム層組成物液中のビニル基濃度（ａ）は１．５０モル／ｋｇ、ＳｉＨ基濃度（ｂ）は０．４０モル／ｋｇ、濃度比（ｂ／ａ）は０．２７である。
【０２４６】
得られた平版印刷版原版のＡＴＲ法による測定において、ｃ＝０．０３６０、ｆ＝０．００９９、ｆ／ｃ＝０．２７であった。
【０２４７】
版表面からの紙粉脱離性の評価において、紙粉付着前からの重量増加は１．４ｍｇであった。
【０２４８】
インキ反発性の評価において、版面温度が３４℃で地汚れが認められた。
【０２４９】
画像再現性の評価において、１％網点を９割以上再現していた。
【０２５０】
（実施例１０）
第２のシリコーンゴム層組成物溶液−１を、以下に記載の第２のシリコーンゴム層組成物溶液−３に変更したこと以外は実施例３と同様の方法で平版印刷版原版を得た。
【０２５１】
＜第２のシリコーンゴム層組成物溶液−３＞
（ａ）“マルカゾール”８：４８７８０．０重量部
（ｂ）“ＶＤＴ”−９５４：９７３．０重量部
（ｃ）２−メチル−３−ブチン−２−オール：２０．０重量部
（ｄ）ＸＣ９４−Ｃ４３２６：２００．０重量部
（ｅ）“ＨＭＳ”−５０１：２７．０重量部
第２のシリコーンゴム層組成物液中のビニル基濃度（ａ）は１．５５モル／ｋｇ、ＳｉＨ基濃度（ｂ）は０．２０モル／ｋｇ、濃度比（ｂ／ａ）は０．１３である。
【０２５２】
得られた平版印刷版原版のＡＴＲ法による測定において、ｃ＝０．０４４０、ｆ＝０．０１２１、ｆ／ｃ＝０．２７であった。
【０２５３】
版表面からの紙粉脱離性の評価において、紙粉付着前からの重量増加は５．５ｍｇであった。
【０２５４】
インキ反発性の評価において、版面温度が３４℃でも地汚れが認められなかった。
【０２５５】
画像再現性の評価において、０．５％網点を９割以上再現していた。
【０２５６】
第２のシリコーンゴム層組成に準じて作製したシリコーンゴムシートの厚さは１１ｍｍであり、硬さはＡ２９であった。
【０２５７】
（実施例１１）
第２のシリコーンゴム層組成物溶液−１を、上記第２のシリコーンゴム層組成物溶液−３に変更したこと以外は実施例６と同様の方法で平版印刷版原版を得た。
【０２５８】
第２のシリコーンゴム層組成物液中のビニル基濃度（ａ）は１．５５モル／ｋｇ、ＳｉＨ基濃度（ｂ）は０．２０モル／ｋｇ、濃度比（ｂ／ａ）は０．１３である。
【０２５９】
得られた平版印刷版原版のＡＴＲ法による測定において、ｃ＝０．０４４６、ｆ＝０．０３２２、ｆ／ｃ＝０．７２であった。
【０２６０】
版表面からの紙粉脱離性の評価において、紙粉付着前からの重量増加は１．８ｍｇであった。
【０２６１】
インキ反発性の評価において、版面温度が３４℃でも地汚れが認められなかった。
【０２６２】
画像再現性の評価において、０．５％網点を９割以上再現していた。
【０２６３】
（実施例１２）
第１のシリコーンゴム層組成物溶液−１を、以下に記載の第１のシリコーンゴム層組成物溶液−２に変更したこと以外は実施例３と同様の方法で平版印刷版原版を得た。
【０２６４】
＜第１のシリコーンゴム層組成物溶液−２＞
（ａ）イソパラフィン：“アイソパー”（登録商標）Ｅ（エクソンモービルケミカル社製）：８９２３．３重量部
（ｂ）両末端ジメチルビニルシロキシ−ポリジメチルシロキサン：“ＤＭＳ”−Ｖ４１（ゲレスト社製、重量平均分子量：６２７００、ビニル基当量：３１３５０、１分子中のビニル基数：２．０個）：９０９．０重量部
（ｃ）ビニルトリス（メチルエチルケトオキシミノ）シラン：３０．０重量部
（ｄ）ＸＣ９４−Ｃ４３２６：４０．０重量部
（ｅ）“ＨＭＳ”−９９３：３１．０重量部
（ｆ）前記顔料分散液：６６．７重量部
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２６５】
得られた平版印刷版原版のＡＴＲ法による測定において、ｃ＝０．０４１３、ｆ＝０．０１１４、ｆ／ｃ＝０．２７であった。
【０２６６】
版表面からの紙粉脱離性の評価において、紙粉付着前からの重量増加は１．５ｍｇであった。
【０２６７】
インキ反発性の評価において、版面温度が３４℃でも地汚れが認められなかった。
【０２６８】
画像再現性の評価において、０．５％網点を９割以上再現していた。
【０２６９】
第１のシリコーンゴム層組成に準じて作製したシリコーンゴムシートの厚さは１１ｍｍであり、硬さはＡ１２であった。
【０２７０】
（実施例１３）
第１のシリコーンゴム層組成物溶液−１を、以下に記載の第１のシリコーンゴム層組成物溶液−３に変更したこと以外は実施例３と同様の方法で平版印刷版原版を得た。
【０２７１】
＜第１のシリコーンゴム層組成物溶液−３＞
（ａ）イソパラフィン：“アイソパー”（登録商標）Ｅ（エクソンモービルケミカル社製）：８９２３．３重量部
（ｂ）両末端ジメチルビニルシロキシ−ポリジメチルシロキサン：“ＤＭＳ”−Ｖ５２（ゲレスト社製、重量平均分子量：１５５０００、ビニル基当量：７７５００、１分子中のビニル基数：２．０個）：９０９．２重量部
（ｃ）ビニルトリス（メチルエチルケトオキシミノ）シラン：３０．０重量部
（ｄ）ＸＣ９４−Ｃ４３２６：４０．０重量部
（ｅ）“ＨＭＳ”−９９３：３０．８重量部
（ｆ）前記顔料分散液：６６．７重量部
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２７２】
得られた平版印刷版原版のＡＴＲ法による測定において、ｃ＝０．０４１３、ｆ＝０．０１１４、ｆ／ｃ＝０．２７であった。
【０２７３】
版表面からの紙粉脱離性の評価において、紙粉付着前からの重量増加は５．１ｍｇであった。
【０２７４】
インキ反発性の評価において、版面温度が３４℃でも地汚れが認められなかった。
【０２７５】
画像再現性の評価において、０．５％網点を９割以上再現していた。
【０２７６】
第１のシリコーンゴム層組成に準じて作製したシリコーンゴムシートの厚さは１１ｍｍであり、硬さはＡ３であった。
【０２７７】
（実施例１４）
第２のシリコーンゴム層組成物溶液−１を、以下に記載の第２のシリコーンゴム層組成物溶液−４に変更したこと以外は実施例３と同様の方法で平版印刷版原版を得た。
【０２７８】
＜第２のシリコーンゴム層組成物溶液−４＞
（ａ）“マルカゾール”８：４８７８０．０重量部
（ｂ）両末端トリメチルシロキシ−ポリメチルビニルシロキサン：“ＶＭＳ”−Ｔ１１（ゲレスト社製、重量平均分子量：１２５０、ビニル基当量：９９、１分子中のビニル基数：１２．７個）：２６．５重量部
（ｃ）２−メチル−３−ブチン−２−オール：２０．０重量部
（ｄ）ＸＣ９４−Ｃ４３２６：２００．０重量部
（ｅ）両末端トリメチルシロキシ−メチルハイドロシロキサン−ジメチルシロキサンコポリマー：“ＨＭＳ”−０８２（ゲレスト社製、重量平均分子量：６０００、ＳｉＨ基当量：９２５、１分子中のＳｉＨ基数：６．５個）：９７３．５重量部
第２のシリコーンゴム層組成物液中のビニル基濃度（ａ）は０．２７モル／ｋｇ、ＳｉＨ基濃度（ｂ）は１．０５モル／ｋｇ、濃度比（ｂ／ａ）は３．９２である。
【０２７９】
得られた平版印刷版原版のＡＴＲ法による測定において、ＩＲＥとしてＧｅを用いた場合にも、ＺｎＳｅを用いた場合にも、３０５５ｃｍ−１付近のビニル基のＣ−Ｈ伸縮振動に由来する特性吸収帯の吸収が検出されなかった。
【０２８０】
版表面からの紙粉脱離性の評価において、紙粉付着前からの重量増加は１．８ｍｇであった。
【０２８１】
インキ反発性の評価において、版面温度が３２℃で地汚れが認められた。
【０２８２】
画像再現性の評価において、０．５％網点を９割以上再現していた。
【０２８３】
第２のシリコーンゴム層組成に準じて作製したシリコーンゴムシートの厚さは１１ｍｍであり、硬さはＡ５４であった。
【０２８４】
（比較例１）
第１のシリコーンゴム層の膜重量を１．９６ｇ／ｍ２（膜厚２．００μｍ）に変更し、第２のシリコーンゴム層を設けなかったこと以外は実施例１と同様の方法で平版印刷版原版を得た。
【０２８５】
第１のシリコーンゴム層組成物液中のビニル基濃度（ａ）は０．１１モル／ｋｇ、ＳｉＨ基濃度（ｂ）は０．５６モル／ｋｇ、濃度比（ｂ／ａ）は４．９６である。
【０２８６】
得られた平版印刷版原版のＡＴＲ法による測定において、ＩＲＥとしてＧｅを用いた場合にも、ＺｎＳｅを用いた場合にも、３０５５ｃｍ−１付近のビニル基のＣ−Ｈ伸縮振動に由来する特性吸収帯の吸収が検出されなかった。
【０２８７】
版表面からの紙粉脱離性の評価において、紙粉付着前からの重量増加は７９．２ｍｇであった。
【０２８８】
インキ反発性の評価において、版面温度が３４℃で地汚れが認められた。
【０２８９】
画像再現性の評価において、０．５％網点を９割以上再現していた。
【０２９０】
（比較例２）
熱膨張型感熱層を設けた後、第１のシリコーンゴム層組成物溶液−１を塗布することなく、直ちに第２のシリコーンゴム層組成物溶液−１を塗布し、１３５℃で８０秒間加熱することによって膜重量：１．９６ｇ／ｍ２（膜厚２．００μｍ）の第２のシリコーンゴム層を設けたこと以外は実施例１と同様の方法で平版印刷版原版を得た。
【０２９１】
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２９２】
得られた平版印刷版原版のＡＴＲ法による測定において、ｃ＝０．０４１９、ｆ＝０．０４１９、ｆ／ｃ＝１．００であった。
【０２９３】
版表面からの紙粉脱離性の評価において、紙粉付着前からの重量増加は１．５ｍｇであった。
【０２９４】
インキ反発性の評価において、版面温度が３４℃でも地汚れが認められなかった。
【０２９５】
画像再現性の評価において、本来残存すべき未露光部分のシリコーンゴム層が全面で剥がれ、評価できなかった。
【０２９６】
（比較例３）
第２のシリコーンゴム層組成物溶液−１を、以下に記載の第２のシリコーンゴム層組成物溶液−５に変更したこと以外は比較例２と同様の方法で平版印刷版原版を得た。
【０２９７】
＜第２のシリコーンゴム層組成物溶液−５＞
（ａ）“マルカゾール”８：４８８００．０重量部
（ｂ）“ＶＤＴ”−９５４：９３５．１重量部
（ｃ）フェニルトリス（メチルエチルケトオキシミノ）シラン：３０．０重量部
（ｄ）ＸＣ９４−Ｃ４３２６：２００．０重量部
（ｅ）“ＨＭＳ”−５０１：３４．９重量部
第２のシリコーンゴム層組成物液中のビニル基濃度（ａ）は１．５３モル／ｋｇ、ＳｉＨ基濃度（ｂ）は０．２７モル／ｋｇ、濃度比（ｂ／ａ）は０．１７である。
【０２９８】
得られた平版印刷版原版のＡＴＲ法による測定において、ｃ＝０．０４１９、ｆ＝０．０４１９、ｆ／ｃ＝１．００であった。
【０２９９】
版表面からの紙粉脱離性の評価において、紙粉付着前からの重量増加は１．５ｍｇであった。
【０３００】
インキ反発性の評価において、版面温度が３４℃でも地汚れが認められなかった。
【０３０１】
画像再現性の評価において、４％網点の再現が９割未満であった。
【０３０２】
第２のシリコーンゴム層組成に準じて作製したシリコーンゴムシートの厚さは１１ｍｍであり、硬さはＡ５０であった。
【０３０３】
実施例１〜１４および比較例１〜３の評価結果を表１に示す。
【０３０４】
【表１】
2015114447.tif 000013
【産業上の利用可能性】
【０３０５】
本発明の印刷版原版は、一般的な印刷分野（商業印刷、新聞印刷、フィルムや樹脂板、または金属などの非吸収体への印刷）に利用できる。また、ＰＤＰやＬＣＤなどのディスプレイ分野、さらには、配線パターンなどの作製を印刷法で行うプリンタブルエレクトロニクス分野にも応用できる。